(57)【要約】  物体から周囲への物質の漏出を減少させる方法であって、上記物体は、上記物体の上に少なくとも部分的に施されたコーティングでコーティングされており、上記コーティングは、銀を含む少なくとも部分的に被覆する層を含み、上記物体は、任意に、前記層を有さない領域（１又は複数）を含み、上記コーティングは、上記層上に、及び任意に、上記層を有さない領域上に施された金属粒子を含み、上記金属粒子は、パラジウム並びに金、ルテニウム、ロジウム、オスミウム、イリジウム、ニオブ、ネオジム及び白金からなる群から選択される少なくとも１種の金属を含み、上記金属粒子の量は０．０１〜８μｇ／ｃｍ２の範囲にある方法が提供される。利点としては、コーティングは生体適合性かつ抗菌性でありながら、ラテックスアレルゲン又は金属イオン等の物質の漏出を低減することができることが挙げられる。さらに、血液凝固を低減することができる。【選択図】なし【特許請求の範囲】
【請求項１】
物体から周囲への物質の漏出を減少させるための表面コーティングの使用であって、前記コーティングは、物体の上に少なくとも部分的に施され、前記コーティングは、銀を含む少なくとも部分的に被覆する層を含み、前記物体は、任意に、前記層を有さない領域を含み、前記コーティングは、前記層上に、及び任意に、前記層を有さない領域上に施された金属粒子を含み、前記金属粒子は、パラジウム並びに金、ルテニウム、ロジウム、オスミウム、イリジウム、ニオブ、ネオジム及び白金からなる群から選択される少なくとも１種の金属を含み、前記金属粒子の量は０．０１〜８μｇ／ｃｍ２の範囲にある使用。
【請求項２】
前記層が０．０５〜１２μｇ／ｃｍ２の範囲の量の銀を含む請求項１に記載の使用。
【請求項３】
前記層が８μｇ／ｃｍ２未満の量の銀を含む請求項１に記載の使用。
【請求項４】
前記層が０．０５〜４μｇ／ｃｍ２の範囲の量の銀を含む請求項１に記載の使用。
【請求項５】
前記層がパッチ式に設けられる請求項１から請求項４のいずれか１項に記載の使用。
【請求項６】
前記物体が少なくとも１種の金属を含む請求項１から請求項５のいずれか１項に記載の使用。
【請求項７】
前記少なくとも１種の金属が、ステンレス鋼、医療用鋼鉄、チタン、医療用チタン、コバルト、ニッケル、クロム、及びこれらの混合物からなる群から選択される請求項６に記載の使用。
【請求項８】
前記少なくとも１種の金属が、ニッケル及びチタンを含む合金である請求項６に記載の使用。
【請求項９】
前記物体が少なくとも１種のポリマーを含む請求項１から請求項８のいずれか１項に記載の使用。
【請求項１０】
前記ポリマーが、ラテックス、ビニル、ビニル基を含むポリマー、ポリウレタン尿素、シリコーン、ポリ塩化ビニル、ポリプロピレン、スチレン、ポリウレタン、ポリエステル、エチレン酢酸ビニル共重合体、ポリテトラフルオロエチレン、ポリエーテルエーテルケトン、ポリスチレン、ポリカーボネート、ポリエチレン、ポリアクリレート、ポリメタクリレート、アクリロニトリルブタジエンスチレン、ポリアミド、ポリイミド、及びこれらの混合物からなる群から選択される請求項９に記載の使用。
【請求項１１】
前記ポリマーがラテックスである請求項９に記載の使用。
【請求項１２】
前記物体が、アパタイト及びヒドロキシアパタイトから選択される少なくとも１種を含む請求項１から請求項１１のいずれか１項に記載の使用。
【請求項１３】
前記金属粒子の量が０．０１〜４μｇ／ｃｍ２の範囲にある請求項１から請求項１２のいずれか１項に記載の使用。
【請求項１４】
前記金属粒子の量が、前記層の中の、重量で算出された銀の量の１０〜３０％である請求項１から請求項１３のいずれか１項に記載の使用。
【請求項１５】
前記金属粒子が、互いに接触していない、別々の粒子である請求項１から請求項１４のいずれか１項に記載の使用。
【請求項１６】
前記金属粒子における非パラジウム金属に対するパラジウムの比が約０．５：９９．５〜約９９．８：０．２である請求項１から請求項１５のいずれか１項に記載の使用。
【請求項１７】
前記金属粒子における非パラジウム金属に対するパラジウムの比が約２：９８〜約９５：５である請求項１から請求項１６のいずれか１項に記載の使用。
【請求項１８】
前記金属粒子が、パラジウムに加えて金を含む請求項１から請求項１７のいずれか１項に記載の使用。
【請求項１９】
前記金属粒子が、パラジウムに加えてニオブを含む請求項１から請求項１８のいずれか１項に記載の使用。
【請求項２０】
前記金属粒子が、パラジウムに加えてネオジムを含み、前記ネオジムが、０．００２〜０．５μｇ／ｃｍ２に対応する量で存在する請求項１から請求項１９のいずれか１項に記載の使用。
【請求項２１】
前記金属粒子が、重量で算出されたパラジウムと金との比が０．８〜１．２の範囲にあるように、パラジウムに加えて金を含む請求項１から請求項１５のいずれか１項に記載の使用。
【請求項２２】
前記使用が、前記表面コーティングが血液と接触しているときに、血液凝固のリスクを低下させるためのものでもある請求項２０又は請求項２１に記載の使用。
【請求項２３】
前記金属粒子が、パラジウムに加えて、ロジウムを含む請求項１から請求項２２のいずれか１項に記載の使用。
【請求項２４】
前記金属粒子が、１０〜１００００Åの範囲にあるサイズを有する請求項１から請求項２３のいずれか１項に記載の使用。
【請求項２５】
前記金属粒子が、１００〜６００Åの範囲にあるサイズを有する請求項１から請求項２３のいずれか１項に記載の使用。
【請求項２６】
前記物体が、カテーテル、手袋、インプラント、ペースメーカー、ステント、歯科インプラント、破裂ネット、手術器具、血液バッグ、人工心臓弁、中心静脈カテーテル、末梢静脈カテーテル、血管ポート、血液透析装置、腹膜透析装置、血漿分離交換装置、吸入式薬物供給装置、血管移植片、補助人工心臓、創傷被覆材、間欠的カテーテル、ＥＣＧ電極、末梢ステント、骨補填用インプラント、整形外科インプラント、整形外科装置、組織置換用インプラント、眼内レンズ、縫合糸、針、薬物供給装置、気管内チューブ、シャント、ドレーン、吸引装置、聴覚補助装置、尿道用医療装置、人工血管からなる群から選択される少なくとも１種である請求項１から請求項２５のいずれか１項に記載の使用。
【請求項２７】
前記周囲が溶液を含む請求項１から請求項２６のいずれか１項に記載の使用。
【請求項２８】
前記周囲がヒト又は動物の組織を含む請求項１から請求項２７のいずれか１項に記載の使用。
【請求項２９】
漏出が低減されるべき前記物質が、タンパク質及びイオンからなる群から選択される少なくとも１種である請求項１から請求項２８のいずれか１項に記載の使用。
【請求項３０】
物体から周囲への物質の漏出を減少させる方法であって、前記物体は、前記物体の上に少なくとも部分的に施されたコーティングでコーティングされており、前記コーティングは、銀を含む少なくとも部分的に被覆する層を含み、前記物体は、任意に、前記層を有さない領域を含み、前記コーティングは、前記層上に、及び任意に、前記層を有さない領域上に施された金属粒子を含み、前記金属粒子は、パラジウム並びに金、ルテニウム、ロジウム、オスミウム、イリジウム、ニオブ、ネオジム及び白金からなる群から選択される少なくとも１種の金属を含み、前記金属粒子の量は０．０１〜８μｇ／ｃｍ２の範囲にある方法。
【請求項３１】
前記層が０．０５〜１２μｇ／ｃｍ２の範囲の量の銀を含む請求項３０に記載の方法。
【請求項３２】
前記層が８μｇ／ｃｍ２未満の量の銀を含む請求項３０に記載の方法。
【請求項３３】
前記層が０．０５〜４μｇ／ｃｍ２の範囲の量の銀を含む請求項３０に記載の方法。
【請求項３４】
前記層がパッチ式に設けられる請求項３０から請求項３３のいずれか１項に記載の方法。
【請求項３５】
前記物体が少なくとも１種の金属を含む請求項３０から請求項３４のいずれか１項に記載の方法。
【請求項３６】
前記少なくとも１種の金属が、ステンレス鋼、医療用鋼鉄、チタン、医療用チタン、コバルト、ニッケル、クロム、及びこれらの混合物からなる群から選択される請求項３５に記載の方法。
【請求項３７】
前記少なくとも１種の金属が、ニッケル及びチタンを含む合金である請求項３５に記載の方法。
【請求項３８】
物体が少なくとも１種のポリマーを含む請求項３０から請求項３７のいずれか１項に記載の方法。
【請求項３９】
前記ポリマーが、ラテックス、ビニル、ビニル基を含むポリマー、ポリウレタン尿素、シリコーン、ポリ塩化ビニル、ポリプロピレン、スチレン、ポリウレタン、ポリエステル、エチレン酢酸ビニル共重合体、ポリテトラフルオロエチレン、ポリエーテルエーテルケトン、ポリスチレン、ポリカーボネート、ポリエチレン、ポリアクリレート、ポリメタクリレート、アクリロニトリルブタジエンスチレン、ポリアミド、ポリイミド、及びこれらの混合物からなる群から選択される請求項３８に記載の方法。
【請求項４０】
前記ポリマーがラテックスである請求項３８に記載の方法。
【請求項４１】
前記物体が、アパタイト及びヒドロキシアパタイトから選択される少なくとも１種を含む請求項３０から請求項４０のいずれか１項に記載の方法。
【請求項４２】
前記金属粒子の量が０．０１〜４μｇ／ｃｍ２の範囲にある請求項３０から請求項４１のいずれか１項に記載の方法。
【請求項４３】
前記金属粒子の量が、前記層の中の、重量で算出された銀の量の１０〜３０％である請求項３０から請求項４２のいずれか１項に記載の方法。
【請求項４４】
前記金属粒子が、互いに接触していない、別々の粒子である請求項３０から請求項４３のいずれか１項に記載の方法。
【請求項４５】
前記金属粒子における非パラジウム金属に対するパラジウムの比が約０．５：９９．５〜約９９．８：０．２である請求項３０から請求項４４のいずれか１項に記載の方法。
【請求項４６】
前記金属粒子における非パラジウム金属に対するパラジウムの比が約２：９８〜約９５：５である請求項３０から請求項４４のいずれか１項に記載の方法。
【請求項４７】
前記金属粒子が、パラジウムに加えて金を含む請求項３０から請求項４６のいずれか１項に記載の方法。
【請求項４８】
前記金属粒子が、パラジウムに加えてニオブを含む請求項３０から請求項４７のいずれか１項に記載の方法。
【請求項４９】
前記金属粒子が、パラジウムに加えてネオジムを含み、前記ネオジムが、０．００２〜０．５μｇ／ｃｍ２に対応する量で存在する請求項３０から請求項４８のいずれか１項に記載の方法。
【請求項５０】
前記金属粒子が、重量で算出されたパラジウムと金との比が０．８〜１．２の範囲にあるように、パラジウムに加えて金を含む請求項３０から請求項４４のいずれか１項に記載の方法。
【請求項５１】
前記方法が、前記表面コーティングが血液と接触しているときに、血液凝固のリスクを低下させるためのものでもある請求項４８から請求項５０のいずれか１項に記載の方法。
【請求項５２】
前記金属粒子が、パラジウムに加えて、ロジウムを含む請求項３０から請求項５１のいずれか１項に記載の方法。
【請求項５３】
前記金属粒子が、１０〜１００００Åの範囲にあるサイズを有する請求項３０から請求項５２のいずれか１項に記載の方法。
【請求項５４】
前記金属粒子が、１００〜６００Åの範囲にあるサイズを有する請求項３０から請求項５２のいずれか１項に記載の方法。
【請求項５５】
前記物体が、カテーテル、手袋、インプラント、ペースメーカー、ステント、歯科インプラント、破裂ネット、手術器具、血液バッグ、人工心臓弁、中心静脈カテーテル、末梢静脈カテーテル、血管ポート、血液透析装置、腹膜透析装置、血漿分離交換装置、吸入式薬物供給装置、血管移植片、補助人工心臓、創傷被覆材、間欠的カテーテル、ＥＣＧ電極、末梢ステント、骨補填用インプラント、整形外科インプラント、整形外科装置、組織置換用インプラント、眼内レンズ、縫合糸、針、薬物供給装置、気管内チューブ、シャント、ドレーン、吸引装置、聴覚補助装置、尿道用医療装置、人工血管からなる群から選択される少なくとも１種である請求項３０から請求項５４のいずれか１項に記載の方法。
【請求項５６】
前記周囲が溶液を含む請求項３０から請求項５５のいずれか１項に記載の方法。
【請求項５７】
前記周囲がヒト又は動物の組織を含む請求項３０から請求項５６のいずれか１項に記載の方法。
【請求項５８】
漏出が低減されるべき前記物質が、タンパク質及びイオンからなる群から選択される少なくとも１種である請求項３０から請求項５７のいずれか１項に記載の方法。
【請求項５９】
物体からの漏出によって少なくとも部分的に引き起こされる症状を予防すること、緩和すること及び治療することのうちの少なくとも１つのための表面コーティングの使用であって、前記コーティングは、物体の上に少なくとも部分的に施され、前記コーティングは、銀を含む少なくとも部分的に被覆する層を含み、前記物体は、任意に、前記層を有さない領域を含み、前記コーティングは、前記層上に、及び任意に、前記層を有さない領域上に施された金属粒子を含み、前記金属粒子は、パラジウム並びに金、ルテニウム、ロジウム、オスミウム、イリジウム、ニオブ、ネオジム及び白金からなる群から選択される少なくとも１種の金属を含み、前記金属粒子の量は０．０１〜８μｇ／ｃｍ２の範囲にある使用。
【請求項６０】
前記層が０．０５〜１２μｇ／ｃｍ２の範囲の量の銀を含む請求項５９に記載の使用。
【請求項６１】
前記層が８μｇ／ｃｍ２未満の量の銀を含む請求項５９に記載の使用。
【請求項６２】
前記層が０．０５〜４μｇ／ｃｍ２の範囲の量の銀を含む請求項５９に記載の使用。
【請求項６３】
前記層がパッチ式に設けられる請求項５９から請求項６２のいずれか１項に記載の使用。
【請求項６４】
前記物体が少なくとも１種の金属を含む請求項５９から請求項６３のいずれか１項に記載の使用。
【請求項６５】
前記少なくとも１種の金属が、ステンレス鋼、医療用鋼鉄、チタン、医療用チタン、コバルト、ニッケル、クロム、及びこれらの混合物からなる群から選択される請求項６４に記載の使用。
【請求項６６】
前記少なくとも１種の金属が、ニッケル及びチタンを含む合金である請求項６４に記載の使用。
【請求項６７】
前記物体が少なくとも１種のポリマーを含む請求項５９から請求項６６のいずれか１項に記載の使用。
【請求項６８】
前記ポリマーが、ラテックス、ビニル、ビニル基を含むポリマー、ポリウレタン尿素、シリコーン、ポリ塩化ビニル、ポリプロピレン、スチレン、ポリウレタン、ポリエステル、エチレン酢酸ビニル共重合体、ポリテトラフルオロエチレン、ポリエーテルエーテルケトン、ポリスチレン、ポリカーボネート、ポリエチレン、ポリアクリレート、ポリメタクリレート、アクリロニトリルブタジエンスチレン、ポリアミド、ポリイミド、及びこれらの混合物からなる群から選択される請求項６７に記載の使用。
【請求項６９】
前記ポリマーがラテックスである請求項６７に記載の使用。
【請求項７０】
前記物体が、アパタイト及びヒドロキシアパタイトから選択される少なくとも１種を含む請求項５９から請求項６９のいずれか１項に記載の使用。
【請求項７１】
前記金属粒子の量が０．０１〜４μｇ／ｃｍ２の範囲にある請求項５９から請求項７０のいずれか１項に記載の使用。
【請求項７２】
前記金属粒子の量が、前記層の中の、重量で算出された銀の量の１０〜３０％である請求項５９から請求項７１のいずれか１項に記載の使用。
【請求項７３】
前記金属粒子が、互いに接触していない、別々の粒子である請求項５９から請求項７２のいずれか１項に記載の使用。
【請求項７４】
前記金属粒子における非パラジウム金属に対するパラジウムの比が約０．５：９９．５〜約９９．８：０．２である請求項５９から請求項７２のいずれか１項に記載の使用。
【請求項７５】
前記金属粒子における非パラジウム金属に対するパラジウムの比が約２：９８〜約９５：５である請求項５９から請求項７４のいずれか１項に記載の使用。
【請求項７６】
前記金属粒子が、パラジウムに加えて金を含む請求項５９から請求項７５のいずれか１項に記載の使用。
【請求項７７】
前記金属粒子が、パラジウムに加えてニオブを含む請求項５９から請求項７６のいずれか１項に記載の使用。
【請求項７８】
前記金属粒子が、パラジウムに加えてネオジムを含み、前記ネオジムが、０．００２〜０．５μｇ／ｃｍ２に対応する量で存在する請求項５９から請求項７７のいずれか１項に記載の使用。
【請求項７９】
前記金属粒子が、重量で算出されたパラジウムと金との比が０．８〜１．２の範囲にあるように、パラジウムに加えて金を含む請求項５９から請求項７５のいずれか１項に記載の使用。
【請求項８０】
前記使用が、前記表面コーティングが血液と接触しているときに、血液凝固のリスクを低下させるためのものでもある請求項７８又は請求項７９に記載の使用。
【請求項８１】
前記金属粒子が、パラジウムに加えて、ロジウムを含む請求項５９から請求項８０のいずれか１項に記載の使用。
【請求項８２】
前記金属粒子が、１０〜１００００Åの範囲にあるサイズを有する請求項５９から請求項８１のいずれか１項に記載の使用。
【請求項８３】
前記金属粒子が、１００〜６００Åの範囲にあるサイズを有する請求項５９から請求項８２のいずれか１項に記載の使用。
【請求項８４】
前記物体が、カテーテル、手袋、インプラント、ペースメーカー、ステント、歯科インプラント、破裂ネット、手術器具、血液バッグ、人工心臓弁、中心静脈カテーテル、末梢静脈カテーテル、血管ポート、血液透析装置、腹膜透析装置、血漿分離交換装置、吸入式薬物供給装置、血管移植片、補助人工心臓、創傷被覆材、間欠的カテーテル、ＥＣＧ電極、末梢ステント、骨補填用インプラント、整形外科インプラント、整形外科装置、組織置換用インプラント、眼内レンズ、縫合糸、針、薬物供給装置、気管内チューブ、シャント、ドレーン、吸引装置、聴覚補助装置、尿道用医療装置、人工血管からなる群から選択される少なくとも１種である請求項５９から請求項８３のいずれか１項に記載の使用。
【請求項８５】
物体からの漏出によって少なくとも部分的に引き起こされる症状の予防、緩和及び治療のうちの少なくとも１つにおいて使用するための表面コーティングであって、前記コーティングは、前記物体の上に少なくとも部分的に施されており、前記コーティングは、銀を含む少なくとも部分的に被覆する層を含み、前記物体は、任意に、前記層を有さない領域を含み、前記コーティングは、前記層上に、及び任意に、前記層を有さない領域上に施された金属粒子を含み、前記金属粒子は、パラジウム並びに金、ルテニウム、ロジウム、オスミウム、イリジウム、ニオブ、ネオジム及び白金からなる群から選択される少なくとも１種の金属を含み、前記金属粒子の量は０．０１〜８μｇ／ｃｍ２の範囲にある表面コーティング。
【請求項８６】
前記層が０．０５〜１２μｇ／ｃｍ２の範囲の量の銀を含む請求項８５に記載の表面コーティング。
【請求項８７】
前記層が８μｇ／ｃｍ２未満の量の銀を含む請求項８５に記載の表面コーティング。
【請求項８８】
前記層が０．０５〜４μｇ／ｃｍ２の範囲の量の銀を含む請求項８５に記載の表面コーティング。
【請求項８９】
前記層がパッチ式に設けられている請求項８５から請求項８８のいずれか１項に記載の表面コーティング。
【請求項９０】
前記物体が少なくとも１種の金属を含む請求項８５から請求項９０のいずれか１項に記載の表面コーティング。
【請求項９１】
前記少なくとも１種の金属が、ステンレス鋼、医療用鋼鉄、チタン、医療用チタン、コバルト、ニッケル、クロム、及びこれらの混合物からなる群から選択される請求項９０に記載の表面コーティング。
【請求項９２】
前記少なくとも１種の金属が、ニッケル及びチタンを含む合金である請求項９０に記載の表面コーティング。
【請求項９３】
前記物体が少なくとも１種のポリマーを含む請求項８５から請求項９２のいずれか１項に記載の表面コーティング。
【請求項９４】
前記ポリマーが、ラテックス、ビニル、ビニル基を含むポリマー、ポリウレタン尿素、シリコーン、ポリ塩化ビニル、ポリプロピレン、スチレン、ポリウレタン、ポリエステル、エチレン酢酸ビニル共重合体、ポリテトラフルオロエチレン、ポリエーテルエーテルケトン、ポリスチレン、ポリカーボネート、ポリエチレン、ポリアクリレート、ポリメタクリレート、アクリロニトリルブタジエンスチレン、ポリアミド、ポリイミド、及びこれらの混合物からなる群から選択される請求項９３に記載の表面コーティング。
【請求項９５】
前記ポリマーがラテックスである請求項９３に記載の表面コーティング。
【請求項９６】
前記物体が、アパタイト及びヒドロキシアパタイトから選択される少なくとも１種を含む請求項８５から請求項９５のいずれか１項に記載の表面コーティング。
【請求項９７】
前記金属粒子の量が０．０１〜４μｇ／ｃｍ２の範囲にある請求項８５から請求項９６のいずれか１項に記載の表面コーティング。
【請求項９８】
前記金属粒子の量が、前記層の中の、重量で算出された銀の量の１０〜３０％である請求項８５から請求項９７のいずれか１項に記載の表面コーティング。
【請求項９９】
前記金属粒子が、互いに接触していない、別々の粒子である請求項８５から請求項９８のいずれか１項に記載の表面コーティング。
【請求項１００】
前記金属粒子における非パラジウム金属に対するパラジウムの比が約０．５：９９．５〜約９９．８：０．２である請求項８５から請求項９９のいずれか１項に記載の表面コーティング。
【請求項１０１】
前記金属粒子における非パラジウム金属に対するパラジウムの比が約２：９８〜約９５：５である請求項８５から請求項１００のいずれか１項に記載の表面コーティング。
【請求項１０２】
前記金属粒子が、パラジウムに加えて金を含む請求項８５から請求項１０１のいずれか１項に記載の表面コーティング。
【請求項１０３】
前記金属粒子が、パラジウムに加えてニオブを含む請求項８５から請求項１０２のいずれか１項に記載の表面コーティング。
【請求項１０４】
前記金属粒子が、パラジウムに加えてネオジムを含み、前記ネオジムが、０．００２〜０．５μｇ／ｃｍ２に対応する量で存在する請求項８５から請求項１０３のいずれか１項に記載の表面コーティング。
【請求項１０５】
前記金属粒子が、重量で算出されたパラジウムと金との比が０．８〜１．２の範囲にあるように、パラジウムに加えて金を含む請求項８５から請求項１０４のいずれか１項に記載の表面コーティング。
【請求項１０６】
前記金属粒子が、パラジウムに加えて、ロジウムを含む請求項８５から請求項１０６のいずれか１項に記載の表面コーティング。
【請求項１０７】
前記金属粒子が、１０〜１００００Åの範囲にあるサイズを有する請求項８５から請求項１０７のいずれか１項に記載の表面コーティング。
【請求項１０８】
前記金属粒子が、１００〜６００Åの範囲にあるサイズを有する請求項８５から請求項１０８のいずれか１項に記載の表面コーティング。
【請求項１０９】
前記物体が、カテーテル、手袋、インプラント、ペースメーカー、ステント、歯科インプラント、破裂ネット、手術器具、血液バッグ、人工心臓弁、中心静脈カテーテル、末梢静脈カテーテル、血管ポート、血液透析装置、腹膜透析装置、血漿分離交換装置、吸入式薬物供給装置、血管移植片、補助人工心臓、創傷被覆材、間欠的カテーテル、ＥＣＧ電極、末梢ステント、骨補填用インプラント、整形外科インプラント、整形外科装置、組織置換用インプラント、眼内レンズ、縫合糸、針、薬物供給装置、気管内チューブ、シャント、ドレーン、吸引装置、聴覚補助装置、尿道用医療装置、人工血管からなる群から選択される少なくとも１種である請求項８５から請求項１０９のいずれか１項に記載の表面コーティング。
【請求項１１０】
物体から周囲への物質の漏出を減少させるために表面をコーティングするための表面コーティングの使用であって、前記コーティングは、前記物体の上に少なくとも部分的に施されており、前記コーティングは、銀を含む少なくとも部分的に被覆する層を含み、前記物体は、任意に、前記層を有さない領域を含み、前記コーティングは、前記層上に、及び任意に、前記層を有さない領域上に施された金属粒子を含み、前記金属粒子は、パラジウム並びに金、ルテニウム、ロジウム、オスミウム、イリジウム、ニオブ、ネオジム及び白金からなる群から選択される少なくとも１種の金属を含み、前記金属粒子の量は０．０１〜８μｇ／ｃｍ２の範囲にある使用。
【請求項１１１】
前記層が０．０５〜１２μｇ／ｃｍ２の範囲の量の銀を含む請求項１１０に記載の使用。
【請求項１１２】
前記層が８μｇ／ｃｍ２未満の量の銀を含む請求項１１０に記載の使用。
【請求項１１３】
前記層が０．０５〜４μｇ／ｃｍ２の範囲の量の銀を含む請求項１１０に記載の使用。
【請求項１１４】
前記層がパッチ式に設けられる請求項１１０から請求項１１３のいずれか１項に記載の使用。
【請求項１１５】
前記物体が少なくとも１種の金属を含む請求項１１０から請求項１１４のいずれか１項に記載の使用。
【請求項１１６】
前記少なくとも１種の金属が、ステンレス鋼、医療用鋼鉄、チタン、医療用チタン、コバルト、ニッケル、クロム、及びこれらの混合物からなる群から選択される請求項１１５に記載の使用。
【請求項１１７】
前記少なくとも１種の金属が、ニッケル及びチタンを含む合金である請求項１１５に記載の使用。
【請求項１１８】
前記物体が少なくとも１種のポリマーを含む請求項１１０から請求項１１７のいずれか１項に記載の使用。
【請求項１１９】
前記ポリマーが、ラテックス、ビニル、ビニル基を含むポリマー、ポリウレタン尿素、シリコーン、ポリ塩化ビニル、ポリプロピレン、スチレン、ポリウレタン、ポリエステル、エチレン酢酸ビニル共重合体、ポリテトラフルオロエチレン、ポリエーテルエーテルケトン、ポリスチレン、ポリカーボネート、ポリエチレン、ポリアクリレート、ポリメタクリレート、アクリロニトリルブタジエンスチレン、ポリアミド、ポリイミド、及びこれらの混合物からなる群から選択される請求項１１８に記載の使用。
【請求項１２０】
前記ポリマーがラテックスである請求項１１８に記載の使用。
【請求項１２１】
前記物体が、アパタイト及びヒドロキシアパタイトから選択される少なくとも１種を含む請求項１１０から請求項１２０のいずれか１項に記載の使用。
【請求項１２２】
前記金属粒子の量が０．０１〜４μｇ／ｃｍ２の範囲にある請求項１１０から請求項１２１のいずれか１項に記載の使用。
【請求項１２３】
前記金属粒子の量が、前記層の中の、重量で算出された銀の量の１０〜３０％である請求項１１０から請求項１２２のいずれか１項に記載の使用。
【請求項１２４】
前記金属粒子が、互いに接触していない、別々の粒子である請求項１１０から請求項１２３のいずれか１項に記載の使用。
【請求項１２５】
前記金属粒子における非パラジウム金属に対するパラジウムの比が約０．５：９９．５〜約９９．８：０．２である請求項１１０から請求項１２４のいずれか１項に記載の使用。
【請求項１２６】
前記金属粒子における非パラジウム金属に対するパラジウムの比が約２：９８〜約９５：５である請求項１１０から請求項１２５のいずれか１項に記載の使用。
【請求項１２７】
前記金属粒子が、パラジウムに加えて金を含む請求項１１０から請求項１２６のいずれか１項に記載の使用。
【請求項１２８】
前記金属粒子が、パラジウムに加えてニオブを含む請求項１１０から請求項１２７のいずれか１項に記載の使用。
【請求項１２９】
前記金属粒子が、パラジウムに加えてネオジムを含み、前記ネオジムが、０．００２〜０．５μｇ／ｃｍ２に対応する量で存在する請求項１１０から請求項１２８のいずれか１項に記載の使用。
【請求項１３０】
前記金属粒子が、重量で算出されたパラジウムと金との比が０．８〜１．２の範囲にあるように、パラジウムに加えて金を含む請求項１１０から請求項１２６のいずれか１項に記載の使用。
【請求項１３１】
前記使用が、前記表面コーティングが血液と接触しているときに、血液凝固のリスクを低下させるためのものでもある請求項１２９又は請求項１３０に記載の使用。
【請求項１３２】
前記金属粒子が、パラジウムに加えて、ロジウムを含む請求項１１０から請求項１３１のいずれか１項に記載の使用。
【請求項１３３】
前記金属粒子が、１０〜１００００Åの範囲にあるサイズを有する請求項１１０から請求項１３３のいずれか１項に記載の使用。
【請求項１３４】
前記金属粒子が、１００〜６００Åの範囲にあるサイズを有する請求項１１０から請求項１３３のいずれか１項に記載の使用。
【請求項１３５】
前記物体が、カテーテル、手袋、インプラント、ペースメーカー、ステント、歯科インプラント、破裂ネット、手術器具、血液バッグ、人工心臓弁、中心静脈カテーテル、末梢静脈カテーテル、血管ポート、血液透析装置、腹膜透析装置、血漿分離交換装置、吸入式薬物供給装置、血管移植片、補助人工心臓、創傷被覆材、間欠的カテーテル、ＥＣＧ電極、末梢ステント、骨補填用インプラント、整形外科インプラント、整形外科装置、組織置換用インプラント、眼内レンズ、縫合糸、針、薬物供給装置、気管内チューブ、シャント、ドレーン、吸引装置、聴覚補助装置、尿道用医療装置、人工血管からなる群から選択される少なくとも１種である請求項１１０から請求項１３４のいずれか１項に記載の使用。
【請求項１３６】
前記周囲が溶液を含む請求項１１０から請求項１３５のいずれか１項に記載の使用。
【請求項１３７】
前記周囲がヒト又は動物の組織を含む請求項１１０から請求項１３６のいずれか１項に記載の使用。
【請求項１３８】
漏出が低減されるべき前記物質が、タンパク質及びイオンからなる群から選択される少なくとも１種である請求項１１０から請求項１３７のいずれか１項に記載の使用。
【請求項１３９】
物体によって引き起こされるヒト又は動物の血液における血液凝固を減少させる方法であって、前記物体は、前記物体の上に少なくとも部分的に施されたコーティングでコーティングされており、前記コーティングは、銀を含む少なくとも部分的に被覆する層を含み、前記物体は、任意に、前記層を有さない領域を含み、前記コーティングは、前記層上に、及び任意に、前記層を有さない領域上に施された金属粒子を含み、前記金属粒子は、パラジウム、ネオジム、並びに任意に金、ルテニウム、ロジウム、オスミウム、イリジウム、ニオブ、及び白金からなる群から選択される少なくとも１種の金属を含み、前記金属粒子の量は０．０１〜８μｇ／ｃｍ２の範囲にある方法。
【請求項１４０】
前記層が０．０５〜１２μｇ／ｃｍ２の範囲の量の銀を含む請求項１３９に記載の方法。
【請求項１４１】
前記層が８μｇ／ｃｍ２未満の量の銀を含む請求項１３９に記載の方法。
【請求項１４２】
前記層が０．０５〜４μｇ／ｃｍ２の範囲の量の銀を含む請求項１３９に記載の方法。
【請求項１４３】
前記層がパッチ式に設けられる請求項１３９から請求項１４２のいずれか１項に記載の方法。
【請求項１４４】
前記物体が少なくとも１種の金属を含む請求項１３９から請求項１４３のいずれか１項に記載の方法。
【請求項１４５】
前記少なくとも１種の金属が、ステンレス鋼、医療用鋼鉄、チタン、医療用チタン、コバルト、ニッケル、クロム、及びこれらの混合物からなる群から選択される請求項１４４に記載の使用。
【請求項１４６】
前記少なくとも１種の金属が、ニッケル及びチタンを含む合金である請求項１４４に記載の方法。
【請求項１４７】
前記物体が少なくとも１種のポリマーを含む請求項１３９から請求項１４６のいずれか１項に記載の方法。
【請求項１４８】
前記ポリマーが、ラテックス、ビニル、ビニル基を含むポリマー、ポリウレタン尿素、シリコーン、ポリ塩化ビニル、ポリプロピレン、スチレン、ポリウレタン、ポリエステル、エチレン酢酸ビニル共重合体、ポリテトラフルオロエチレン、ポリエーテルエーテルケトン、ポリスチレン、ポリカーボネート、ポリエチレン、ポリアクリレート、ポリメタクリレート、アクリロニトリルブタジエンスチレン、ポリアミド、ポリイミド、及びこれらの混合物からなる群から選択される請求項１４７に記載の方法。
【請求項１４９】
前記ポリマーがラテックスである請求項１４７に記載の方法。
【請求項１５０】
前記物体が、アパタイト及びヒドロキシアパタイトから選択される少なくとも１種を含む請求項１３９から請求項１４９のいずれか１項に記載の方法。
【請求項１５１】
前記金属粒子の量が０．０１〜４μｇ／ｃｍ２の範囲にある請求項１３９から請求項１５０のいずれか１項に記載の方法。
【請求項１５２】
前記金属粒子の量が、前記層の中の、重量で算出された銀の量の１０〜３０％である請求項１３９から請求項１５１のいずれか１項に記載の方法。
【請求項１５３】
前記金属粒子が、互いに接触していない、別々の粒子である請求項１３９から請求項１５２のいずれか１項に記載の方法。
【請求項１５４】
前記金属粒子が、パラジウム及びネオジムに加えて金を含む請求項１３９から請求項１５３のいずれか１項に記載の方法。
【請求項１５５】
前記金属粒子が、パラジウム及びネオジムに加えてニオブを含む請求項１３９から請求項１５４のいずれか１項に記載の方法。
【請求項１５６】
前記ネオジムが、０．００２〜０．５μｇ／ｃｍ２に対応する量で存在する請求項１３９から請求項１５５のいずれか１項に記載の方法。
【請求項１５７】
前記金属粒子が、重量で算出されたパラジウム及びネオジムと金との比が０．８〜１．２の範囲にあるように、パラジウム及びネオジムに加えて金を含む請求項１３９から請求項１５６のいずれか１項に記載の方法。
【請求項１５８】
前記金属粒子が、パラジウム及びネオジムに加えてロジウムを含む請求項１３９から請求項１５７のいずれか１項に記載の方法。
【請求項１５９】
前記金属粒子が、１０〜１００００Åの範囲にあるサイズを有する請求項１３９から請求項１５８のいずれか１項に記載の方法。
【請求項１６０】
前記金属粒子が、１００〜６００Åの範囲にあるサイズを有する請求項１３９から請求項１５８のいずれか１項に記載の方法。
【請求項１６１】
前記物体が、カテーテル、手袋、インプラント、ペースメーカー、ステント、歯科インプラント、破裂ネット、手術器具、血液バッグ、人工心臓弁、中心静脈カテーテル、末梢静脈カテーテル、血管ポート、血液透析装置、腹膜透析装置、血漿分離交換装置、吸入式薬物供給装置、血管移植片、補助人工心臓、創傷被覆材、間欠的カテーテル、ＥＣＧ電極、末梢ステント、骨補填用インプラント、整形外科インプラント、整形外科装置、組織置換用インプラント、眼内レンズ、縫合糸、針、薬物供給装置、気管内チューブ、シャント、ドレーン、吸引装置、聴覚補助装置、尿道用医療装置、人工血管からなる群から選択される少なくとも１種である請求項１３９から請求項１６０のいずれか１項に記載の方法。
【請求項１６２】
物体の上での微生物増殖を低減する方法であって、前記物体は、前記物体の上に少なくとも部分的に施されたコーティングでコーティングされており、前記コーティングは、銀を含む少なくとも部分的に被覆する層を含み、前記物体は、任意に、前記層を有さない領域を含み、前記コーティングは、前記層上に、及び任意に、前記層を有さない領域上に施された金属粒子を含み、前記金属粒子は、パラジウム、ネオジム、並びに任意に金、ルテニウム、ロジウム、オスミウム、イリジウム、ニオブ、及び白金からなる群から選択される少なくとも１種の金属を含み、前記金属粒子の量は０．０１〜８μｇ／ｃｍ２の範囲にある方法。
【請求項１６３】
前記層が０．０５〜１２μｇ／ｃｍ２の範囲の量の銀を含む請求項１６２に記載の方法。
【請求項１６４】
前記層が８μｇ／ｃｍ２未満の量の銀を含む請求項１６２に記載の方法。
【請求項１６５】
前記層が０．０５〜４μｇ／ｃｍ２の範囲の量の銀を含む請求項１６２に記載の方法。
【請求項１６６】
前記層がパッチ式に設けられる請求項１６２から請求項１６５のいずれか１項に記載の方法。
【請求項１６７】
前記物体が少なくとも１種の金属を含む請求項１６２から請求項１６６のいずれか１項に記載の方法。
【請求項１６８】
前記少なくとも１種の金属が、ステンレス鋼、医療用鋼鉄、チタン、医療用チタン、コバルト、ニッケル、クロム、及びこれらの混合物からなる群から選択される請求項１６７に記載の方法。
【請求項１６９】
前記少なくとも１種の金属が、ニッケル及びチタンを含む合金である請求項１６７に記載の方法。
【請求項１７０】
前記物体が少なくとも１種のポリマーを含む請求項１６２から請求項１６９のいずれか１項に記載の方法。
【請求項１７１】
前記ポリマーが、ラテックス、ビニル、ビニル基を含むポリマー、ポリウレタン尿素、シリコーン、ポリ塩化ビニル、ポリプロピレン、スチレン、ポリウレタン、ポリエステル、エチレン酢酸ビニル共重合体、ポリテトラフルオロエチレン、ポリエーテルエーテルケトン、ポリスチレン、ポリカーボネート、ポリエチレン、ポリアクリレート、ポリメタクリレート、アクリロニトリルブタジエンスチレン、ポリアミド、ポリイミド、及びこれらの混合物からなる群から選択される請求項１７０に記載の方法。
【請求項１７２】
前記ポリマーがラテックスである請求項１７０に記載の方法。
【請求項１７３】
前記物体が、アパタイト及びヒドロキシアパタイトから選択される少なくとも１種を含む請求項１６２から請求項１７２のいずれか１項に記載の方法。
【請求項１７４】
前記金属粒子の量が０．０１〜４μｇ／ｃｍ２の範囲にある請求項１６２から請求項１７３のいずれか１項に記載の方法。
【請求項１７５】
前記金属粒子の量が、前記層の中の、重量で算出された銀の量の１０〜３０％である請求項１６２から請求項１７４のいずれか１項に記載の方法。
【請求項１７６】
前記金属粒子が、互いに接触していない、別々の粒子である請求項１６２から請求項１７５のいずれか１項に記載の方法。
【請求項１７７】
前記金属粒子が、パラジウム及びネオジムに加えて金を含む請求項１６２から請求項１７６のいずれか１項に記載の方法。
【請求項１７８】
前記金属粒子が、パラジウム及びネオジムに加えてニオブを含む請求項１６２から請求項１７７のいずれか１項に記載の方法。
【請求項１７９】
前記ネオジムが、０．００２〜０．５μｇ／ｃｍ２に対応する量で存在する請求項１６２から請求項１７８のいずれか１項に記載の方法。
【請求項１８０】
前記金属粒子が、重量で算出されたパラジウム及びネオジムと金との比が０．８〜１．２の範囲にあるように、パラジウム及びネオジムに加えて金を含む請求項１６２から請求項１７９のいずれか１項に記載の方法。
【請求項１８１】
前記金属粒子が、パラジウム及びネオジムに加えてロジウムを含む請求項１６２から請求項１８０のいずれか１項に記載の方法。
【請求項１８２】
前記金属粒子が、１０〜１００００Åの範囲にあるサイズを有する請求項１６２から請求項１８１のいずれか１項に記載の方法。
【請求項１８３】
前記金属粒子が、１００〜６００Åの範囲にあるサイズを有する請求項１６２から請求項１８２のいずれか１項に記載の方法。
【請求項１８４】
前記物体が、カテーテル、手袋、インプラント、ペースメーカー、ステント、歯科インプラント、破裂ネット、手術器具、血液バッグ、人工心臓弁、中心静脈カテーテル、末梢静脈カテーテル、血管ポート、血液透析装置、腹膜透析装置、血漿分離交換装置、吸入式薬物供給装置、血管移植片、補助人工心臓、創傷被覆材、間欠的カテーテル、ＥＣＧ電極、末梢ステント、骨補填用インプラント、整形外科インプラント、整形外科装置、組織置換用インプラント、眼内レンズ、縫合糸、針、薬物供給装置、気管内チューブ、シャント、ドレーン、吸引装置、聴覚補助装置、尿道用医療装置、人工血管からなる群から選択される少なくとも１種である請求項１６２から請求項１８３のいずれか１項に記載の方法。
【請求項１８５】
物体によって引き起こされるヒト又は動物の血液における血液凝固を減少させるための表面コーティングの使用であって、前記コーティングは、物体の上に少なくとも部分的に施され、前記コーティングは、銀を含む少なくとも部分的に被覆する層を含み、前記物体は、任意に、前記層を有さない領域を含み、前記コーティングは、前記層上に、及び任意に、前記層を有さない領域上に施された金属粒子を含み、前記金属粒子は、パラジウム、ネオジム並びに任意に金、ルテニウム、ロジウム、オスミウム、イリジウム、ニオブ、及び白金からなる群から選択される少なくとも１種の金属を含み、前記金属粒子の量は０．０１〜８μｇ／ｃｍ２の範囲にある使用。
【請求項１８６】
前記層が０．０５〜１２μｇ／ｃｍ２の範囲の量の銀を含む請求項１８５に記載の使用。
【請求項１８７】
前記層が８μｇ／ｃｍ２未満の量の銀を含む請求項１８５に記載の使用。
【請求項１８８】
前記層が０．０５〜４μｇ／ｃｍ２の範囲の量の銀を含む請求項１８５に記載の使用。
【請求項１８９】
前記層がパッチ式に設けられる請求項１８５から請求項１８８のいずれか１項に記載の使用。
【請求項１９０】
前記物体が少なくとも１種の金属を含む請求項１８５から請求項１８９のいずれか１項に記載の使用。
【請求項１９１】
前記少なくとも１種の金属が、ステンレス鋼、医療用鋼鉄、チタン、医療用チタン、コバルト、ニッケル、クロム、及びこれらの混合物からなる群から選択される請求項１９０に記載の使用。
【請求項１９２】
前記少なくとも１種の金属が、ニッケル及びチタンを含む合金である請求項１９０に記載の使用。
【請求項１９３】
前記物体が少なくとも１種のポリマーを含む請求項１８５から請求項１９２のいずれか１項に記載の使用。
【請求項１９４】
前記ポリマーが、ラテックス、ビニル、ビニル基を含むポリマー、ポリウレタン尿素、シリコーン、ポリ塩化ビニル、ポリプロピレン、スチレン、ポリウレタン、ポリエステル、エチレン酢酸ビニル共重合体、ポリテトラフルオロエチレン、ポリエーテルエーテルケトン、ポリスチレン、ポリカーボネート、ポリエチレン、ポリアクリレート、ポリメタクリレート、アクリロニトリルブタジエンスチレン、ポリアミド、ポリイミド、及びこれらの混合物からなる群から選択される請求項１９３に記載の使用。
【請求項１９５】
前記ポリマーがラテックスである請求項１９３に記載の使用。
【請求項１９６】
前記物体が、アパタイト及びヒドロキシアパタイトから選択される少なくとも１種を含む請求項１８５から請求項１９５のいずれか１項に記載の使用。
【請求項１９７】
前記金属粒子の量が０．０１〜４μｇ／ｃｍ２の範囲にある請求項１８５から請求項１９６のいずれか１項に記載の使用。
【請求項１９８】
前記金属粒子の量が、前記層の中の、重量で算出された銀の量の１０〜３０％である請求項１８５から請求項１９７のいずれか１項に記載の使用。
【請求項１９９】
前記金属粒子が、互いに接触していない、別々の粒子である請求項１８５から請求項１９８のいずれか１項に記載の使用。
【請求項２００】
前記金属粒子が、パラジウム及びネオジムに加えて金を含む請求項１８５から請求項１９９のいずれか１項に記載の使用。
【請求項２０１】
前記金属粒子が、パラジウム及びネオジムに加えてニオブを含む請求項１８５から請求項２００のいずれか１項に記載の使用。
【請求項２０２】
前記ネオジムが、０．００２〜０．５μｇ／ｃｍ２に対応する量で存在する請求項１８５から請求項２０１のいずれか１項に記載の使用。
【請求項２０３】
前記金属粒子が、重量で算出されたパラジウム及びネオジムと金との比が０．８〜１．２の範囲にあるように、パラジウム及びネオジムに加えて金を含む請求項１８５から請求項２０２のいずれか１項に記載の使用。
【請求項２０４】
前記金属粒子が、パラジウム及びネオジムに加えてロジウムを含む請求項１８５から請求項２０３のいずれか１項に記載の使用。
【請求項２０５】
前記金属粒子が、１０〜１００００Åの範囲にあるサイズを有する請求項１８５から請求項２０４のいずれか１項に記載の使用。
【請求項２０６】
前記金属粒子が、１００〜６００Åの範囲にあるサイズを有する請求項１８５から請求項２０５のいずれか１項に記載の使用。
【請求項２０７】
前記物体が、カテーテル、手袋、インプラント、ペースメーカー、ステント、歯科インプラント、破裂ネット、手術器具、血液バッグ、人工心臓弁、中心静脈カテーテル、末梢静脈カテーテル、血管ポート、血液透析装置、腹膜透析装置、血漿分離交換装置、吸入式薬物供給装置、血管移植片、補助人工心臓、創傷被覆材、間欠的カテーテル、ＥＣＧ電極、末梢ステント、骨補填用インプラント、整形外科インプラント、整形外科装置、組織置換用インプラント、眼内レンズ、縫合糸、針、薬物供給装置、気管内チューブ、シャント、ドレーン、吸引装置、聴覚補助装置、尿道用医療装置、人工血管からなる群から選択される少なくとも１種である請求項１８５から請求項２０６のいずれか１項に記載の使用。
【請求項２０８】
物体の上での微生物増殖を低減するための表面コーティングの使用であって、前記コーティングは、物体の上に少なくとも部分的に施され、前記コーティングは、銀を含む少なくとも部分的に被覆する層を含み、前記物体は、任意に、前記層を有さない領域を含み、前記コーティングは、前記層上に、及び任意に、前記層を有さない領域上に施された金属粒子を含み、前記金属粒子は、パラジウム、ネオジム並びに任意に金、ルテニウム、ロジウム、オスミウム、イリジウム、ニオブ、及び白金からなる群から選択される少なくとも１種の金属を含み、前記金属粒子の量は０．０１〜８μｇ／ｃｍ２の範囲にある使用。
【請求項２０９】
前記層が０．０５〜１２μｇ／ｃｍ２の範囲の量の銀を含む請求項２０８に記載の使用。
【請求項２１０】
前記層が８μｇ／ｃｍ２未満の量の銀を含む請求項２０８に記載の使用。
【請求項２１１】
前記層が０．０５〜４μｇ／ｃｍ２の範囲の量の銀を含む請求項２０８に記載の使用。
【請求項２１２】
前記層がパッチ式に設けられる請求項２０８から請求項２１１のいずれか１項に記載の使用。
【請求項２１３】
前記物体が少なくとも１種の金属を含む請求項２０８から請求項２１２のいずれか１項に記載の使用。
【請求項２１４】
前記少なくとも１種の金属が、ステンレス鋼、医療用鋼鉄、チタン、医療用チタン、コバルト、ニッケル、クロム、及びこれらの混合物からなる群から選択される請求項２１３に記載の使用。
【請求項２１５】
前記少なくとも１種の金属が、ニッケル及びチタンを含む合金である請求項２１３に記載の使用。
【請求項２１６】
前記物体が少なくとも１種のポリマーを含む請求項２０８から請求項２１５のいずれか１項に記載の使用。
【請求項２１７】
前記ポリマーが、ラテックス、ビニル、ビニル基を含むポリマー、ポリウレタン尿素、シリコーン、ポリ塩化ビニル、ポリプロピレン、スチレン、ポリウレタン、ポリエステル、エチレン酢酸ビニル共重合体、ポリテトラフルオロエチレン、ポリエーテルエーテルケトン、ポリスチレン、ポリカーボネート、ポリエチレン、ポリアクリレート、ポリメタクリレート、アクリロニトリルブタジエンスチレン、ポリアミド、ポリイミド、及びこれらの混合物からなる群から選択される請求項２１６に記載の使用。
【請求項２１８】
前記ポリマーがラテックスである請求項２１６に記載の使用。
【請求項２１９】
前記物体が、アパタイト及びヒドロキシアパタイトから選択される少なくとも１種を含む請求項２０８から請求項２１８のいずれか１項に記載の使用。
【請求項２２０】
前記金属粒子の量が０．０１〜４μｇ／ｃｍ２の範囲にある請求項２０８から請求項２１９のいずれか１項に記載の使用。
【請求項２２１】
前記金属粒子の量が、前記層の中の、重量で算出された銀の量の１０〜３０％である請求項２０８から請求項２２０のいずれか１項に記載の使用。
【請求項２２２】
前記金属粒子が、互いに接触していない、別々の粒子である請求項２０８から請求項２２１のいずれか１項に記載の使用。
【請求項２２３】
前記金属粒子が、パラジウム及びネオジムに加えて金を含む請求項２０８から請求項２２２のいずれか１項に記載の使用。
【請求項２２４】
前記金属粒子が、パラジウム及びネオジムに加えてニオブを含む請求項２０８から請求項２２３のいずれか１項に記載の使用。
【請求項２２５】
前記ネオジムが、０．００２〜０．５μｇ／ｃｍ２に対応する量で存在する請求項２０８から請求項２２４のいずれか１項に記載の使用。
【請求項２２６】
前記金属粒子が、重量で算出されたパラジウム及びネオジムと金との比が０．８〜１．２の範囲にあるように、パラジウム及びネオジムに加えて金を含む請求項２０８から請求項２２５のいずれか１項に記載の使用。
【請求項２２７】
前記金属粒子が、パラジウム及びネオジムに加えてロジウムを含む請求項２０８から請求項２２６のいずれか１項に記載の使用。
【請求項２２８】
前記金属粒子が、１０〜１００００Åの範囲にあるサイズを有する請求項２０８から請求項２２７のいずれか１項に記載の使用。
【請求項２２９】
前記金属粒子が、１００〜６００Åの範囲にあるサイズを有する請求項２０８から請求項２２８のいずれか１項に記載の使用。
【請求項２３０】
前記物体が、カテーテル、手袋、インプラント、ペースメーカー、ステント、歯科インプラント、破裂ネット、手術器具、血液バッグ、人工心臓弁、中心静脈カテーテル、末梢静脈カテーテル、血管ポート、血液透析装置、腹膜透析装置、血漿分離交換装置、吸入式薬物供給装置、血管移植片、補助人工心臓、創傷被覆材、間欠的カテーテル、ＥＣＧ電極、末梢ステント、骨補填用インプラント、整形外科インプラント、整形外科装置、組織置換用インプラント、眼内レンズ、縫合糸、針、薬物供給装置、気管内チューブ、シャント、ドレーン、吸引装置、聴覚補助装置、尿道用医療装置、人工血管からなる群から選択される少なくとも１種である請求項２０８から請求項２２９のいずれか１項に記載の使用。
【請求項２３１】
表面コーティングで少なくとも部分的にコーティングされた物体であって、前記コーティングは、銀を含む少なくとも部分的に被覆する層を含み、前記物体は、任意に、前記層を有さない領域を含み、前記コーティングは、前記層上に、及び任意に、前記層を有さない領域上に施された金属粒子を含み、前記金属粒子は、パラジウム、ネオジム並びに任意に金、ルテニウム、ロジウム、オスミウム、イリジウム、ニオブ、及び白金からなる群から選択される少なくとも１種の金属を含み、前記金属粒子の量は０．０１〜８μｇ／ｃｍ２の範囲にある物体。
【請求項２３２】
前記層が０．０５〜１２μｇ／ｃｍ２の範囲の量の銀を含む請求項２３１に記載の物体。
【請求項２３３】
前記層が８μｇ／ｃｍ２未満の量の銀を含む請求項２３１に記載の物体。
【請求項２３４】
前記層が０．０５〜４μｇ／ｃｍ２の範囲の量の銀を含む請求項２３１に記載の物体。
【請求項２３５】
前記層がパッチ式に設けられている請求項２３１から請求項２３４のいずれか１項に記載の物体。
【請求項２３６】
前記物体が少なくとも１種の金属を含む請求項２３１から請求項２３５のいずれか１項に記載の物体。
【請求項２３７】
前記少なくとも１種の金属が、ステンレス鋼、医療用鋼鉄、チタン、医療用チタン、コバルト、ニッケル、クロム、及びこれらの混合物からなる群から選択される請求項２３６に記載の物体。
【請求項２３８】
前記少なくとも１種の金属が、ニッケル及びチタンを含む合金である請求項２３６に記載の物体。
【請求項２３９】
前記物体が少なくとも１種のポリマーを含む請求項２３１から請求項２３８のいずれか１項に記載の物体。
【請求項２４０】
前記ポリマーが、ラテックス、ビニル、ビニル基を含むポリマー、ポリウレタン尿素、シリコーン、ポリ塩化ビニル、ポリプロピレン、スチレン、ポリウレタン、ポリエステル、エチレン酢酸ビニル共重合体、ポリテトラフルオロエチレン、ポリエーテルエーテルケトン、ポリスチレン、ポリカーボネート、ポリエチレン、ポリアクリレート、ポリメタクリレート、アクリロニトリルブタジエンスチレン、ポリアミド、ポリイミド、及びこれらの混合物からなる群から選択される請求項２３９に記載の物体。
【請求項２４１】
前記ポリマーがラテックスである請求項２３９に記載の物体。
【請求項２４２】
前記物体が、アパタイト及びヒドロキシアパタイトから選択される少なくとも１種を含む請求項２３１から請求項２４１のいずれか１項に記載の物体。
【請求項２４３】
前記金属粒子の量が０．０１〜４μｇ／ｃｍ２の範囲にある請求項２３１から請求項２４２のいずれか１項に記載の物体。
【請求項２４４】
前記金属粒子の量が、前記層の中の、重量で算出された銀の量の１０〜３０％である請求項２３１から請求項２４３のいずれか１項に記載の物体。
【請求項２４５】
前記金属粒子が、互いに接触していない、別々の粒子である請求項２３１から請求項２４４のいずれか１項に記載の物体。
【請求項２４６】
前記金属粒子が、パラジウム及びネオジムに加えて金を含む請求項２３１から請求項２４５のいずれか１項に記載の物体。
【請求項２４７】
前記金属粒子が、パラジウム及びネオジムに加えてニオブを含む請求項２３１から請求項２４６のいずれか１項に記載の物体。
【請求項２４８】
前記ネオジムが、０．００２〜０．５μｇ／ｃｍ２に対応する量で存在する請求項２３１から請求項２４７のいずれか１項に記載の物体。
【請求項２４９】
前記金属粒子が、重量で算出されたパラジウム及びネオジムと金との比が０．８〜１．２の範囲にあるように、パラジウム及びネオジムに加えて金を含む請求項２３１から請求項２４８のいずれか１項に記載の物体。
【請求項２５０】
前記金属粒子が、パラジウム及びネオジムに加えてロジウムを含む請求項２３１から請求項２４９のいずれか１項に記載の物体。
【請求項２５１】
前記金属粒子が、１０〜１００００Åの範囲にあるサイズを有する請求項２３１から請求項２５０のいずれか１項に記載の物体。
【請求項２５２】
前記金属粒子が、１００〜６００Åの範囲にあるサイズを有する請求項２３１から請求項２５１のいずれか１項に記載の物体。
【請求項２５３】
前記物体が、カテーテル、手袋、インプラント、ペースメーカー、ステント、歯科インプラント、破裂ネット、手術器具、血液バッグ、人工心臓弁、中心静脈カテーテル、末梢静脈カテーテル、血管ポート、血液透析装置、腹膜透析装置、血漿分離交換装置、吸入式薬物供給装置、血管移植片、補助人工心臓、創傷被覆材、間欠的カテーテル、ＥＣＧ電極、末梢ステント、骨補填用インプラント、整形外科インプラント、整形外科装置、組織置換用インプラント、眼内レンズ、縫合糸、針、薬物供給装置、気管内チューブ、シャント、ドレーン、吸引装置、聴覚補助装置、尿道用医療装置、人工血管からなる群から選択される少なくとも１種である請求項２３１から請求項２５２のいずれか１項に記載の物体。
【発明の詳細な説明】
【技術分野】
【０００１】
本発明は、コーティングされた物体からの種々の物質の漏出を最小にするための表面コーティングの新しい使用に関する。そのコーティングは抗菌性であり、かつ、特に血液凝固に関して生体適合性を呈する。
【背景技術】
【０００２】
抗菌性及び生体適合性を有する表面は、多くの用途において重要である。このような特性が重要である表面の例としては、皮膚並びに体腔及び身体内部との接触を含めて、ヒト又は動物の身体と接触することが意図されている表面が挙げられる。
【０００３】
例えばラテックス又は他の高分子材料から作製される手袋等のポリマーからの物質の漏出は、例えばアレルギーに関しては問題であるということが当該技術分野で公知である。物質の漏出は、敏感な人にアレルギーを引き起こす可能性がある。ラテックスアレルギーは、医療従事者がラテックス手袋を使い始めた１９８０年代に増加した。
【０００４】
別の例は、金属及び金属合金からの金属の漏出である。一例は、ニチノール（ｎｉｔｉｎｏｌ）及び他の合金等のＮｉを含む合金からのＮｉの漏出である。別の問題は、Ｔｉ金属及びＴｉ合金からのＴｉの漏出である。
【０００５】
Ｅ．Ｌｕｃａｓらは、Ｊ．Ｍａｔｅｒ  Ｓｃｉ：Ｍａｔｅｒ  Ｍｅｄ（２００８）  １９：９７５−９８０において、ニチノールワイヤからのニッケル放出を開示し、最高量のニッケルを放出するニチノールワイヤとともにインキュベーションした細胞において、内皮細胞傷害についてのマーカーであるＥ−セレクチンが上方制御されることを見出した。
【０００６】
高分子材料又は金属からの物質の漏出量は非常に低いが、その非常に少ない量が、例えばアレルギーに関する問題及び他の問題を引き起こす可能性がある。そのような問題は、個別であり、一部の個体にとっては、とあるレベルの漏出物質は何ら害を引き起こさないかもしれないが、一方で、同じレベルの同じ物質が、別の個体に対しては問題及び症状を引き起こす可能性がある。従って、予防措置として、すべての物質の漏出をできるだけ低く保つことが望ましい。
【０００７】
要約すれば、ポリマー並びに金属及び金属合金からの金属イオン及び種々の化合物（これらに限定されない）を含めた物質の漏出は問題であり、このような漏出をできるだけ少なくすることが望ましい。一般に、予防措置としてあらゆる漏出をできるだけ低く保つことが望ましい。
【０００８】
米国特許第６，２２４，９８３号明細書は、白金、パラジウム、ロジウム、イリジウム、ルテニウム及びオスミウムからなる群から選択される１以上の金属の１以上の塩への曝露によって安定化された銀の層を含む粘着性、抗菌性及び生体適合性のコーティングを備える物品を開示する。銀層の厚さは２〜２０００Å（Å、オングストローム、１０−１０ｍ）の範囲であり、さらに開示された範囲は２〜３５０Å及び２〜５０Åである。５０Å、３５０Å、５００Å及び１２００Åという銀層の厚さの例もある。基材は、ラテックス、ポリスチレン、ポリエステル、ポリ塩化ビニル、ポリウレタン、ＡＢＳポリマー、ポリカーボネート、ポリアミド、ポリテトラフルオロエチレン、ポリイミド又は合成ゴムであってもよい。
【０００９】
国際公開第２００７／１１７１９１号パンフレット、国際公開第２００７／１１７２１３号パンフレット及び国際公開第２００７／１１７２１４号パンフレットは、電子供与性表面を有する基材であって、その表面上に金属粒子が存在し、この金属粒子が、パラジウム、並びに金、ルテニウム、ロジウム、オスミウム、イリジウム、及び白金からなる群から選択される少なくとも１種の金属を含み、この金属粒子の量が約０．００１〜約８μｇ／ｃｍ２であることを特徴とする基材を開示する。
【００１０】
国際公開第２００７／１４２５７９号パンフレットは、ａ）電子供与性構成要素と、ｂ）パラジウム、金、ルテニウム、ロジウム、オスミウム、イリジウム及び白金からなる群から選択される少なくとも１種の金属を含む金属粒子とを含むことを特徴とするポリマーマトリクスを開示する。
【００１１】
一般に、ヒト又は動物と接触して使用される物体に対しては、その物体はなお生体適合性でありつつも、その物体の表面の抗菌性及び抗菌特性を高めることが望まれている。
【００１２】
先行技術の課題は、表面からの種々の物質及び元素の漏出をどのようにしてできるだけ少なくするかである。いくつかの用途について、別の課題は、血液と接触する人造の材料の上での血液凝固をどのように低減するかである。
【００１３】
ヒト又は動物の身体と接触する物体からの物質の漏出及び漏出の低減に関しては、たとえ物質の漏出が何ら症状又は負の効果を引き起こさないとしても、物質の漏出はできるだけ少なくすることが望まれる。種々の物質の漏出は、一般的な予防措置的な原則として、できるだけ少なくされるべきである。
【先行技術文献】
【特許文献】
【００１４】
【特許文献１】米国特許第６，２２４，９８３号明細書
【特許文献２】国際公開第２００７／１１７１９１号パンフレット
【特許文献３】国際公開第２００７／１１７２１３号パンフレット
【特許文献４】国際公開第２００７／１１７２１４号パンフレット
【特許文献５】国際公開第２００７／１４２５７９号パンフレット
【非特許文献】
【００１５】
【非特許文献１】Ｅ．Ｌｕｃａｓら、Ｊ．Ｍａｔｅｒ  Ｓｃｉ：Ｍａｔｅｒ  Ｍｅｄ（２００８）  １９：９７５−９８０
【発明の概要】
【発明が解決しようとする課題】
【００１６】
本発明の１つの目的は、先行技術における不都合の少なくともいくつかを回避し、物体から周囲への物質の漏出を減少させるための表面コーティングの使用を提供することである。
【課題を解決するための手段】
【００１７】
第１の態様では、物体から周囲への物質の漏出を減少させるための表面コーティングの使用であって、上記コーティングは、物体の上に少なくとも部分的に施され、上記コーティングは、銀を含む少なくとも部分的に被覆する層を含み、上記物体は、任意に、上記層を有さない領域（１又は複数）を含み、上記コーティングは、上記層上に、及び任意に、上記層を有さない領域上に施された金属粒子を含み、上記金属粒子は、パラジウム並びに金、ルテニウム、ロジウム、オスミウム、イリジウム、ニオブ、ネオジム及び白金からなる群から選択される少なくとも１種の金属を含み、上記金属粒子の量は０．０１〜８μｇ／ｃｍ２の範囲にある使用が提供される。
【００１８】
第２の態様では、物体から周囲への物質の漏出を減少させる方法であって、上記物体は、上記物体の上に少なくとも部分的に施されたコーティングでコーティングされており、上記コーティングは、銀を含む少なくとも部分的に被覆する層を含み、上記物体は、任意に、上記層を有さない領域（１又は複数）を含み、上記コーティングは、上記層上に、及び任意に、上記層を有さない領域上に施された金属粒子を含み、上記金属粒子は、パラジウム並びに金、ルテニウム、ロジウム、オスミウム、イリジウム、ニオブ、ネオジム及び白金からなる群から選択される少なくとも１種の金属を含み、上記金属粒子の量は０．０１〜８μｇ／ｃｍ２の範囲にある方法が提供される。
【００１９】
第３の態様では、物体からの漏出によって少なくとも部分的に引き起こされる症状を予防すること、緩和すること及び治療することのうちの少なくとも１つのための表面コーティングの使用であって、上記コーティングは、物体の上に少なくとも部分的に施され、上記コーティングは、銀を含む少なくとも部分的に被覆する層を含み、上記物体は、任意に、上記層を有さない領域（１又は複数）を含み、上記コーティングは、上記層上に、及び任意に、上記層を有さない領域上に施された金属粒子を含み、上記金属粒子は、パラジウム並びに金、ルテニウム、ロジウム、オスミウム、イリジウム、ニオブ、ネオジム及び白金からなる群から選択される少なくとも１種の金属を含み、上記金属粒子の量は０．０１〜８μｇ／ｃｍ２の範囲にある使用が提供される。
【００２０】
第４の態様では、物体からの漏出によって少なくとも部分的に引き起こされる症状の予防、緩和及び治療のうちの少なくとも１つにおいて使用するための表面コーティングであって、上記コーティングは、上記物体の上に少なくとも部分的に施されており、上記コーティングは、銀を含む少なくとも部分的に被覆する層を含み、上記物体は、任意に、上記層を有さない領域（１又は複数）を含み、上記コーティングは、上記層上に、及び任意に、上記層を有さない領域上に施された金属粒子を含み、上記金属粒子は、パラジウム並びに金、ルテニウム、ロジウム、オスミウム、イリジウム、ニオブ、ネオジム及び白金からなる群から選択される少なくとも１種の金属を含み、上記金属粒子の量は０．０１〜８μｇ／ｃｍ２の範囲にある表面コーティングが提供される。
【００２１】
第５の態様では、物体から周囲への物質の漏出を減少させるために表面をコーティングするための表面コーティングの使用であって、上記コーティングは、上記物体の上に少なくとも部分的に施されており、上記コーティングは、銀を含む少なくとも部分的に被覆する層を含み、上記物体は、任意に、上記層を有さない領域（１又は複数）を含み、上記コーティングは、上記層上に、及び任意に、上記層を有さない領域上に施された金属粒子を含み、上記金属粒子は、パラジウム並びに金、ルテニウム、ロジウム、オスミウム、イリジウム、ニオブ、ネオジム及び白金からなる群から選択される少なくとも１種の金属を含み、上記金属粒子の量は０．０１〜８μｇ／ｃｍ２の範囲にある使用が提供される。
【００２２】
第６の態様では、物体によって引き起こされるヒト又は動物の血液における血液凝固を減少させる方法であって、上記物体は、上記物体の上に少なくとも部分的に施されたコーティングでコーティングされており、上記コーティングは、銀を含む少なくとも部分的に被覆する層を含み、上記物体は、任意に、上記層を有さない領域（１又は複数）を含み、上記コーティングは、上記層上に、及び任意に、上記層を有さない領域上に施された金属粒子を含み、上記金属粒子は、パラジウム、ネオジム、並びに任意に金、ルテニウム、ロジウム、オスミウム、イリジウム、ニオブ、及び白金からなる群から選択される少なくとも１種の金属を含み、上記金属粒子の量は０．０１〜８μｇ／ｃｍ２の範囲にある方法が提供される。
【００２３】
第７の態様では、物体の上での微生物増殖を低減する方法であって、上記物体は、上記物体の上に少なくとも部分的に施されたコーティングでコーティングされており、上記コーティングは、銀を含む少なくとも部分的に被覆する層を含み、上記物体は、任意に、上記層を有さない領域（１又は複数）を含み、上記コーティングは、上記層上に、及び任意に、上記層を有さない領域上に施された金属粒子を含み、上記金属粒子は、パラジウム、ネオジム、並びに任意に金、ルテニウム、ロジウム、オスミウム、イリジウム、ニオブ、及び白金からなる群から選択される少なくとも１種の金属を含み、上記金属粒子の量は０．０１〜８μｇ／ｃｍ２の範囲にある方法が提供される。
【００２４】
第８の態様では、物体によって引き起こされるヒト又は動物の血液における血液凝固を減少させるための表面コーティングの使用であって、上記コーティングは、物体の上に少なくとも部分的に施され、上記コーティングは、銀を含む少なくとも部分的に被覆する層を含み、上記物体は、任意に、上記層を有さない領域（１又は複数）を含み、上記コーティングは、上記層上に、及び任意に、上記層を有さない領域上に施された金属粒子を含み、上記金属粒子は、パラジウム、ネオジム並びに任意に金、ルテニウム、ロジウム、オスミウム、イリジウム、ニオブ、及び白金からなる群から選択される少なくとも１種の金属を含み、上記金属粒子の量は０．０１〜８μｇ／ｃｍ２の範囲にある使用が提供される。
【００２５】
第９の態様では、物体の上での微生物増殖を低減するための表面コーティングの使用であって、上記コーティングは、物体の上に少なくとも部分的に施され、上記コーティングは、銀を含む少なくとも部分的に被覆する層を含み、上記物体は、任意に、上記層を有さない領域（１又は複数）を含み、上記コーティングは、上記層上に、及び任意に、上記層を有さない領域上に施された金属粒子を含み、上記金属粒子は、パラジウム、ネオジム並びに任意に金、ルテニウム、ロジウム、オスミウム、イリジウム、ニオブ、及び白金からなる群から選択される少なくとも１種の金属を含み、上記金属粒子の量は０．０１〜８μｇ／ｃｍ２の範囲にある使用が提供される。
【００２６】
第１０の態様では、表面コーティングで少なくとも部分的にコーティングされた物体であって、上記コーティングは、銀を含む少なくとも部分的に被覆する層を含み、上記物体は、任意に、上記層を有さない領域（１又は複数）を含み、上記コーティングは、上記層上に、及び任意に、上記層を有さない領域上に施された金属粒子を含み、上記金属粒子は、パラジウム、ネオジム並びに任意に金、ルテニウム、ロジウム、オスミウム、イリジウム、ニオブ、及び白金からなる群から選択される少なくとも１種の金属を含み、上記金属粒子の量は０．０１〜８μｇ／ｃｍ２の範囲にある物体が提供される。
【００２７】
第１〜第５の態様は、パラジウム及び請求項に係る少なくとも１種の他の金属を含む金属粒子を含む。第６〜第１０の態様は、パラジウム及びネオジムの両方、並びに請求項に係るさらなる任意の金属を含む金属粒子を含む。
【００２８】
本発明のさらなる実施形態は、添付の従属請求項に規定されるとおりであり、それらは、明示的に本発明に組み込まれる。
【００２９】
１つの利点は、上記コーティングは生体適合性かつ抗菌性でありながら、そのコーティングされた物体からの種々の物質の漏出が低減されるということである。いくつかの態様では、上記コーティングは、コーティングされた物体からの物質の漏出を減少させるためのバリアとして作用するコーティングに匹敵する。他の態様では、抗菌効果が向上する。
【図面の簡単な説明】
【００３０】
態様及び実施形態は、以下の図面を参照して説明される。
【００３１】
【図１】図１ａは、約１０，０００倍拡大でのチタンのコーティングされていない表面の代表的な電子顕微鏡写真を示す。図１ｂは、約５０，０００倍拡大での本発明に係るコーティングを有する同じチタン表面を示す。
【図２（１）】図２ａは、医療用シリコーンの物体のコーティングされていない表面の代表的な電子顕微鏡写真を示す。図２ｂは、層及び金属粒子が加えられている同じ種類の表面を示す。拡大倍率は約２０，０００倍である。
【図２（２）】図２ｃは、コーティングされていない試料の代表的な電子顕微鏡写真を示す。この物体は医療用シリコーンから作製されている。拡大倍率は約１００，０００倍である。図２ｄは、層及び金属粒子が加えられている同じ種類の表面を示す。拡大倍率は約５０，０００倍である。
【図３ａ】図３ａは、ラテックスフォーリーカテーテル上でのアレルゲン試験の結果を示す。
【図３ｂ】図３ｂは、ラテックスフォーリーカテーテル上でのアレルゲン試験の結果を示す。
【図３ｃ】図３ｃは、ラテックスフォーリーカテーテル上でのアレルゲン試験の結果を示す。
【図４】図４は血液凝固の試験の結果を示す。
【図５】図５は、血液凝固及び表面でのタンパク質の沈着の試験の結果を示す。
【図６】図６はＴＡＴ測定の結果を示す。
【図７】図７は、フィブリノーゲン吸着に関するコーティングされた（ＢＧコーティングされた）ステント及びコーティングされていないステントの比較を示す。
【発明を実施するための形態】
【００３２】
本発明が詳細に開示され説明される前に、本発明は、本明細書に開示される特定の構成、プロセス工程及び材料に限定されないということを理解されたい。というのは、そのような構成、プロセス工程及び材料は、いくらか変わってもよいからである。本発明の範囲は、添付の請求項及びその均等物によってのみ限定されるため、本明細書中で用いられる専門用語は特定の実施形態を説明する目的のみで使用され、限定するものとして意図されているわけではないということも理解されたい。
【００３３】
本明細書及び添付の請求項で使用される場合、単数形「１つの（ａ、ａｎ）」及び「その（ｔｈｅ）」は、文脈と明らかに矛盾する場合を除いて、複数の指示対象を包含するということに留意されたい。
【００３４】
以下の用語が、本明細書及び請求項の全体にわたって使用される。
【００３５】
表面上の粒子又は他の材料の「量」は、本明細書中で、μｇ／ｃｍ２として与えられることが多い。これは、量を表現する好適なやり方である。というのも、設けられた層は非常に薄いからである。量を算出するために、物体の面積が測定され、面積あたりの量が算出される。
【００３６】
本明細書で使用する場合の「抗菌性（の）」は、微生物増殖を抑制又は解消する特性である。微生物増殖としては細菌増殖が挙げられるが、これに限定されない。
【００３７】
本明細書で使用する場合の「生体適合性」は、材料が具体的な用途において適切な宿主応答を行う能力である。
【００３８】
本明細書で使用する場合の語句「症状の予防、緩和及び治療のうちの少なくとも１つ」は、予防措置として疾患又は症状の予防のためにとられる措置、症状を緩和するためにとられる措置、及び症状を治療するためにとられる措置、のうちの１以上を意味する。上記語句は、ヒト又は動物の症状に関する。ヒト又は動物の個体は、予防、緩和及び／又は療治の対象であることができる。症状を予防するために、症状へのリスクの上昇が存在することは必要ではない。予防は、個体が症状を呈するかもしれないという確率を下げるための予防措置として常に使用することができる。予防は、健康な個体についても使用することができる。症状を緩和することは、その症状が完全には消失しないかもしれないが、多かれ少なかれ低減される場合である。症状を治療することは、それを必要とするヒト又は動物の個体のための適切な医療の一部として、症状が漏出の低減によって治療される場合である。治療は、必ずしもすべての症状を取り除かなくてもよいが、すべての症状が取り除かれる場合もある。症状は、物体からの物質の漏出によって引き起こされるあらゆる症状を指す。
【００３９】
本明細書で使用する場合の「物体」は、本発明に従って処理及び少なくとも部分的に表面コーティングされる基部である。
【００４０】
本発明によれば、表面コーティングは、所望の特性を与えるために物体に施される。この物体は、広い範囲の材料から作製されることができる。
【００４１】
第１の態様では、物体から周囲への物質の漏出を減少させるための表面コーティングの使用であって、上記コーティングは、物体の上に少なくとも部分的に施され、上記コーティングは、銀を含む少なくとも部分的に被覆する層を含み、上記物体は、任意に、上記層を有さない領域（１又は複数）を含み、上記コーティングは、上記層上に、及び任意に、上記層を有さない領域上に施された（塗工された）金属粒子を含み、上記金属粒子は、パラジウム並びに金、ルテニウム、ロジウム、オスミウム、イリジウム、ニオブ、ネオジム及び白金からなる群から選択される少なくとも１種の金属を含み、上記金属粒子の量は０．０１〜８μｇ／ｃｍ２の範囲にある使用が提供される。
【００４２】
１つの実施形態では、上記層は、０．０５〜１２μｇ／ｃｍ２の範囲の量の銀を含む。１つの実施形態では、上記層は、０．０５〜８μｇ／ｃｍ２の範囲の量の銀を含む。１つの実施形態では、上記層は、０．０５〜４μｇ／ｃｍ２の範囲の量の銀を含む。１つの実施形態では、上記層は、８μｇ／ｃｍ２未満の量の銀を含む。
【００４３】
上記銀を含む少なくとも部分的に被覆する層は、様々な方法で施すことができる。１つの実施形態では、この層は、パッチ式に設けられる。１つの実施形態では、上記層は、表面に粒子として施される。１つの実施形態では、上記層は、完全に被覆する層として施される。
【００４４】
１つの実施形態では、上記物体は、少なくとも１種の金属を含む。１つの実施形態では、上記少なくとも１種の金属は、ステンレス鋼、医療用鋼鉄、チタン、医療用チタン、コバルト、ニッケル、クロム、及びこれらの混合物からなる群から選択される。１つの実施形態では、上記少なくとも１種の金属は、ニッケル及びチタンを含む合金である。
【００４５】
１つの実施形態では、上記物体は、少なくとも１種のポリマーを含む。１つの実施形態では、上記ポリマーは、ラテックス、ビニル、ビニル基を含むポリマー、ポリウレタン尿素、シリコーン、ポリ塩化ビニル、ポリプロピレン、スチレン、ポリウレタン、ポリエステル、エチレン酢酸ビニル共重合体、ポリテトラフルオロエチレン（ＰＴＦＥ）、ポリエーテルエーテルケトン（ＰＥＥＫ）、ポリスチレン、ポリカーボネート、ポリエチレン、ポリアクリレート、ポリメタクリレート、アクリロニトリルブタジエンスチレン（ＡＢＳ）、ポリアミド、ポリイミド、及びこれらの混合物からなる群から選択される。１つの実施形態では、上記ポリマーはラテックスである。
【００４６】
１つの実施形態では、上記物体は、アパタイト及びヒドロキシアパタイトから選択される少なくとも１種を含む。
【００４７】
上記金属粒子は実質的に均質に構成されている、すなわち上記金属粒子は粒子全体にわたって実質的に同じ金属組成を有することに留意されたい。例えば、パラジウム及び金を含む金属粒子は、複数の金属の合金である。
【００４８】
１つの実施形態では、上記金属粒子の量は０．０１〜４μｇ／ｃｍ２の範囲にある。
【００４９】
１つの実施形態では、金属粒子の量は、上記層の中の、重量で算出された銀の量の１０〜３０％である。金属粒子の量は、特定の領域についてのその粒子の重量として算出され、銀の量は、同じ領域についての銀の重量として算出され、次いで関係が算出される。重量による算出は、コーティングされた物体上の特定の領域についてなされる。
【００５０】
１つの実施形態では、上記金属粒子は別々の粒子であり、互いに接触していない。
【００５１】
１つの実施形態では、上記金属粒子における非パラジウム金属に対するパラジウムの比は、約０．０１：９９．９９〜約９９．９９：０．０１である。１つの実施形態では、上記金属粒子における非パラジウム金属に対するパラジウムの比は、約０．５：９９．５〜約９９．８：０．２である。１つの実施形態では、上記金属粒子における非パラジウム金属に対するパラジウムの比は、約２：９８〜約９５：５である。上記粒子は、常にパラジウムを含む必要がある。パラジウムに加えて、少なくとも１種の他の金属が存在する。約０．０１：９９．９９〜約９９．９９：０．０１の、上記金属粒子の中の他の金属に対するパラジウムの比が、本発明で使用することができる。約０．５：９９．５〜約９９．８：０．２の比が、１つの実施形態では使用される。１つの実施形態では、比は約２：９８〜約９５：５である。別の実施形態では、この比は、５：９５〜９５：５の範囲にある。別の実施形態では、この比は、約１０：９０〜約９０：１０である。当業者は、この比は他の範囲内にあってもよいということを認識している。この比についての他の範囲の例としては、０．０１：９９．９９〜０．０５：９９．９５、０．０５：９９．９５〜０．１：９９．９、０．１：９９．９〜０．５：９９．５、０．５：９９．５〜１：９９、１：９９〜２：９８、２：９８〜４：９６、４：９６〜６：９４、６：９４〜８：９２、８：９２〜１０：９０、１０：９０〜２０：８０、２０：８０〜３０：７０、３０：７０〜４０：６０、４０：６０〜５０：５０、５０：５０〜６０：４０、６０：４０〜７０：３０、７０：３０〜８０：２０、８０：２０〜９０：１０、９０：１０〜９２：８、９２：８〜９４：６、９４：６〜９６：４、９６：４〜９８：２、９８：２〜９９：１、９９：１〜９９．５：０．５、９９．５：０．５〜９９．９：０．１〜９９．９５：０．０５、９９．９５：０．０５〜９９．９９：０．０１が挙げられるが、これらに限定されない。
【００５２】
１つの実施形態では、上記金属粒子は、パラジウムに加えて金を含む。
【００５３】
１つの実施形態では、上記金属粒子は、パラジウムに加えてニオブを含む。１つの実施形態では、上記金属粒子は、パラジウムに加えてネオジムを含み、このネオジムは０．００２〜０．５μｇ／ｃｍ２に対応する量で存在する。１つの実施形態では、金属粒子はパラジウム及びネオジムのみからなる。１つの実施形態では、上記金属粒子は、パラジウム、金及びネオジムを含む。１つの実施形態では、金属粒子は、重量で算出されたパラジウムと金との比が０．８〜１．２の範囲にあるように、パラジウムに加えて金を含む。上記金属粒子がパラジウム及びネオジムを含む場合、上記表面コーティングは、その表面がヒト又は動物に由来する血液に曝露された場合の血液凝固を防止することに特に適しているということが判明した。０．８〜１．２の範囲にある金とパラジウムとの重量比、すなわちほぼ等しい重量部が、１つの実施形態では、血液凝固を妨げるために使用される。別の実施形態では、血栓形成の低減を促進するために、上記粒子への比較的少ない添加量、例えば０．０２〜０．５μｇ／ｃｍ２だけのネオジムが加えられる。血液凝固は、血液が固まりゲルを形成するときの複雑なプロセスを指す。この複雑なプロセスとしてはフィブリノーゲン形成が挙げられるが、これらに限定されない。
【００５４】
１つの実施形態では、上記金属粒子は、パラジウムに加えて、ロジウムを含む。物質の漏出の減少が抗菌特性よりも重要である場合、ロジウムをパラジウムと一緒に選ぶことができる。というのも、ロジウムは、物質の漏出を防止するために非常に良好な結果を与えるが、ある場合には、コーティングの抗菌効果はわずかにより低い。他の場合には、抗菌効果は、より低くはない。物質の漏出の減少は、金属の場合は、腐食の減少とほとんど同じである。金属イオンについては、金属又は合金の漏出は腐食を意味する。従って、１つの実施形態では、上記コーティングされた物体は金属又は金属アロイであり、コーティングは、銀を含み、加えてパラジウム及びロジウムを含む粒子含む。１つの実施形態では、上記粒子は、パラジウム及びロジウムのみからなる。１つの実施形態では、ロジウムの量は、０．０５〜２μｇ／ｃｍ２に対応する。
【００５５】
１つの実施形態では、上記金属粒子は、１０〜１００００Åの範囲にあるサイズを有する。１つの実施形態では、金属粒子は、１００〜６００Åの範囲にあるサイズを有する。当業者は、粒子サイズは約１０〜約１００００Åの中の様々な範囲内にあってよいということを認識している。このような範囲の例としては、１０〜８０００Å、１０〜６０００Å、１０〜４０００Å、１０〜２０００Å、１０〜１０００Å、１０〜１００Å、１００〜１００００Å、１０００〜１００００Å、２０００〜１００００Å、４０００〜１００００Å、６０００〜１００００Å、８０００〜１００００Å、１００〜１０００Å、１０００〜２０００Å、２０００〜４０００Å、４０００〜６０００Å、６０００〜８０００Å、１０００〜５０００Å、及び５０００〜８０００Åが挙げられるが、これらに限定されない。
【００５６】
１つの実施形態では、上記物体は、カテーテル、手袋、インプラント、ペースメーカー、ステント、歯科インプラント、破裂ネット（ｒｕｐｔｕｒｅ  ｎｅｔ）、手術器具、血液バッグ、人工心臓弁、中心静脈カテーテル、末梢静脈カテーテル、血管ポート（ｖａｓｃｕｌａｒ  ｐｏｒｔ）、血液透析装置、腹膜透析装置、血漿分離交換装置、吸入式薬物供給装置、血管移植片（代用血管）、補助人工心臓（心臓補助装置、ｃａｒｄｉａｃ  ａｓｓｉｓｔ  ｄｅｖｉｃｅ）、創傷被覆材、間欠的カテーテル、ＥＣＧ電極、末梢ステント、骨補填用インプラント、整形外科インプラント、整形外科装置、組織置換用インプラント、眼内レンズ、縫合糸、針、薬物供給装置、気管内チューブ、シャント、ドレーン（排液管）、吸引装置、聴覚補助装置、尿道用医療装置、人工血管からなる群から選択される少なくとも１種である。本発明に係る基材を含む物体の例としては、医療装置、医療機器、使い捨て物品、医療用使い捨て物品が挙げられるが、これらに限定されない。本発明に従ってコーティングされる基材を含む物体のさらなる例としては、コンタクトレンズ、ペースメーカー、ペースメーカー電極、ステント（金属ステント及び薬物溶出性ステント）、歯科インプラント、破裂ネット、破裂メッシュ（ｒｕｐｔｕｒｅ  ｍｅｓｈ）、血液遠心分離装置（血液と接触する）、手術器具、手袋、血液バッグ、人工心臓弁、中心静脈カテーテル、末梢静脈カテーテル、血管ポート、血液透析装置、腹膜透析装置、血漿分離交換装置、吸入式薬物供給装置、血管移植片、動脈グラフト、補助人工心臓、創傷被覆材、間欠的カテーテル、ＥＣＧ電極、末梢ステント、骨補填用インプラント、整形外科インプラント、整形外科装置（ねじ、ピン、ステープル（止め金）、縫合糸アンカー等）、組織置換用インプラント、眼内レンズ、縫合糸、針、薬物供給装置、気管内チューブ、シャント、ドレーン、吸引装置、聴覚補助装置、尿道用医療装置、及び人工血管が挙げられるが、これらに限定されない。
【００５７】
１つの実施形態では、上記金属粒子の量は約０．０１〜約４μｇ／ｃｍ２である。別の実施形態では、金属粒子の量は約０．０１〜約１μｇ／ｃｍ２である。約０．００１〜約８μｇ／ｃｍ２の中の範囲の例としては、０．００１〜６μｇ／ｃｍ２、０．００１〜４μｇ／ｃｍ２、０．００１〜２μｇ／ｃｍ２、０．００１〜１μｇ／ｃｍ２、０．００１〜０．５μｇ／ｃｍ２、０．００１〜０．２５μｇ／ｃｍ２、０．００１〜０．１５μｇ／ｃｍ２、０．１５〜８μｇ／ｃｍ２、０．２５〜８μｇ／ｃｍ２、０．５〜８μｇ／ｃｍ２、１〜８μｇ／ｃｍ２、２〜８μｇ／ｃｍ２、４〜８μｇ／ｃｍ２、６〜８μｇ／ｃｍ２、０．１５〜０．２５μｇ／ｃｍ２、０．２５〜０．５μｇ／ｃｍ２、０．５〜１μｇ／ｃｍ２、１〜２μｇ／ｃｍ２、２〜４μｇ／ｃｍ２、４〜６μｇ／ｃｍ２、１〜３μｇ／ｃｍ２、及び３〜６μｇ／ｃｍ２が挙げられるが、これらに限定されない。
【００５８】
使用可能であるために、上記コーティングは、ある種の物体の上に少なくとも部分的に施される必要がある。
【００５９】
上記第１層は、単に「（上記）層」とも呼ばれる。１つの実施形態では、銀が、第１層として上記物体に、パッチ、すなわち物体の表面全体を覆わず、コーティングされていない表面のいくつかの部分を露出させて残す層として、付与（塗工）される。１つの実施形態では、銀は、完全に被覆するコーティングとして付与される。銀は、１つの実施形態では、０．０５〜１２μｇ／ｃｍ２の範囲の量で付与される。銀の量は、その量が０．０５〜１２μｇ／ｃｍ２の範囲にある限りは、他の範囲内にあってもよい。このような他の範囲の例としては、０．０５〜１０μｇ／ｃｍ２、０．０５〜８μｇ／ｃｍ２、０．０５〜６μｇ／ｃｍ２、０．０５〜４μｇ／ｃｍ２、０．０５〜２μｇ／ｃｍ２、０．０５〜１μｇ／ｃｍ２、０．０５〜０．５μｇ／ｃｍ２、０．０５〜０．２５μｇ／ｃｍ２、０．０５〜０．１５μｇ／ｃｍ２、０．１５〜１２μｇ／ｃｍ２、０．２５〜１２μｇ／ｃｍ２、０．５〜１２μｇ／ｃｍ２、１〜１２μｇ／ｃｍ２、２〜１２μｇ／ｃｍ２、４〜１２μｇ／ｃｍ２、６〜１２μｇ／ｃｍ２、８〜１２μｇ／ｃｍ２、１０〜１２μｇ／ｃｍ２、０．１５〜０．２５μｇ／ｃｍ２、０．２５〜０．５μｇ／ｃｍ２、０．５〜１μｇ／ｃｍ２、１〜２μｇ／ｃｍ２、２〜４μｇ／ｃｍ２、４〜６μｇ／ｃｍ２、６〜８μｇ／ｃｍ２、８〜１０μｇ／ｃｍ２、１〜５μｇ／ｃｍ２、及び５〜１０μｇ／ｃｍ２が挙げられるが、これらに限定されない。設けられる銀の層は、１つの実施形態では、その銀の層が均一であり、表面上に実質的に塊又はクラスター（集塊）がないように設けられる。別の実施形態では、設けられる銀の層は、均一ではなく、コーティングされる物体を完全には被覆しない。銀層が均質で均一である場合、μｇ／ｃｍ２単位の付与（塗工）量は、Å単位の厚さに変換されてもよい。本発明の１つの実施形態では、銀は、市販の実質的に純粋な銀の層であるが、これは、少量の不純物の可能性を排除しない。
【００６０】
第２の態様では、物体から周囲への物質の漏出を減少させる方法であって、上記物体は、上記物体の上に少なくとも部分的に施されたコーティングでコーティングされており、上記コーティングは、銀を含む少なくとも部分的に被覆する層を含み、上記物体は、任意に、上記層を有さない領域（１又は複数）を含み、上記コーティングは、上記層上に、及び任意に、上記層を有さない領域上に施された金属粒子を含み、上記金属粒子は、パラジウム並びに金、ルテニウム、ロジウム、オスミウム、イリジウム、ニオブ、ネオジム及び白金からなる群から選択される少なくとも１種の金属を含み、上記金属粒子の量は０．０１〜８μｇ／ｃｍ２の範囲にある方法が提供される。第１の態様の実施形態は、第２の態様にも適用可能である。
【００６１】
第３の態様では、物体からの漏出によって少なくとも部分的に引き起こされる症状を予防すること、緩和すること及び治療することのうちの少なくとも１つのための表面コーティングの使用であって、上記コーティングは、物体の上に少なくとも部分的に施され、上記コーティングは、銀を含む少なくとも部分的に被覆する層を含み、上記物体は、任意に、上記層を有さない領域（１又は複数）を含み、上記コーティングは、上記層上に、及び任意に、上記層を有さない領域上に施された金属粒子を含み、上記金属粒子は、パラジウム並びに金、ルテニウム、ロジウム、オスミウム、イリジウム、ニオブ、ネオジム及び白金からなる群から選択される少なくとも１種の金属を含み、上記金属粒子の量は０．０１〜８μｇ／ｃｍ２の範囲にある使用が提供される。
【００６２】
第４の態様では、物体からの漏出によって少なくとも部分的に引き起こされる症状の予防、緩和及び治療のうちの少なくとも１つにおいて使用するための表面コーティングであって、上記コーティングは、上記物体の上に少なくとも部分的に施されており、上記コーティングは、銀を含む少なくとも部分的に被覆する層を含み、上記物体は、任意に、上記層を有さない領域（１又は複数）を含み、上記コーティングは、上記層上に、及び任意に、上記層を有さない領域上に施された金属粒子を含み、上記金属粒子は、パラジウム並びに金、ルテニウム、ロジウム、オスミウム、イリジウム、ニオブ、ネオジム及び白金からなる群から選択される少なくとも１種の金属を含み、上記金属粒子の量は０．０１〜８μｇ／ｃｍ２の範囲にある表面コーティングが提供される。
【００６３】
第５の態様では、物体から周囲への物質の漏出を減少させるために表面をコーティングするための表面コーティングの使用であって、上記コーティングは、上記物体の上に少なくとも部分的に施されており、上記コーティングは、銀を含む少なくとも部分的に被覆する層を含み、上記物体は、任意に、上記層を有さない領域（１又は複数）を含み、上記コーティングは、上記層上に、及び任意に、上記層を有さない領域上に施された金属粒子を含み、上記金属粒子は、パラジウム並びに金、ルテニウム、ロジウム、オスミウム、イリジウム、ニオブ、ネオジム及び白金からなる群から選択される少なくとも１種の金属を含み、上記金属粒子の量は０．０１〜８μｇ／ｃｍ２の範囲にある使用が提供される。
【００６４】
第６の態様では、物体によって引き起こされるヒト又は動物の血液における血液凝固を減少させる方法であって、上記物体は、上記物体の上に少なくとも部分的に施されたコーティングでコーティングされており、上記コーティングは、銀を含む少なくとも部分的に被覆する層を含み、上記物体は、任意に、上記層を有さない領域（１又は複数）を含み、上記コーティングは、上記層上に、及び任意に、上記層を有さない領域上に施された金属粒子を含み、上記金属粒子は、パラジウム、ネオジム、並びに任意に金、ルテニウム、ロジウム、オスミウム、イリジウム、ニオブ、及び白金からなる群から選択される少なくとも１種の金属を含み、上記金属粒子の量は０．０１〜８μｇ／ｃｍ２の範囲にある方法が提供される。本明細書中のすべての実施形態は、この態様と組み合わせることができる。ネオジムの添加は、血液凝固を減少させる効果を向上させるという利点を有する。
【００６５】
第７の態様では、物体の上での微生物増殖を低減する方法であって、上記物体は、上記物体の上に少なくとも部分的に施されたコーティングでコーティングされており、上記コーティングは、銀を含む少なくとも部分的に被覆する層を含み、上記物体は、任意に、上記層を有さない領域（１又は複数）を含み、上記コーティングは、上記層上に、及び任意に、上記層を有さない領域上に施された金属粒子を含み、上記金属粒子は、パラジウム、ネオジム、並びに任意に金、ルテニウム、ロジウム、オスミウム、イリジウム、ニオブ、及び白金からなる群から選択される少なくとも１種の金属を含み、上記金属粒子の量は０．０１〜８μｇ／ｃｍ２の範囲にある方法が提供される。本明細書中のすべての実施形態は、この態様と組み合わせることができる。ネオジムの添加は、血液凝固を減少させる効果を向上させるという利点を有する。
【００６６】
第８の態様では、物体によって引き起こされるヒト又は動物の血液における血液凝固を減少させるための表面コーティングの使用であって、上記コーティングは、物体の上に少なくとも部分的に施され、上記コーティングは、銀を含む少なくとも部分的に被覆する層を含み、上記物体は、任意に、上記層を有さない領域（１又は複数）を含み、上記コーティングは、上記層上に、及び任意に、上記層を有さない領域上に施された金属粒子を含み、上記金属粒子は、パラジウム、ネオジム並びに任意に金、ルテニウム、ロジウム、オスミウム、イリジウム、ニオブ、及び白金からなる群から選択される少なくとも１種の金属を含み、上記金属粒子の量は０．０１〜８μｇ／ｃｍ２の範囲にある使用が提供される。本明細書中のすべての実施形態は、この態様と組み合わせることができる。ネオジムの添加は、血液凝固を減少させる効果を向上させるという利点を有する。
【００６７】
第９の態様では、物体の上での微生物増殖を低減するための表面コーティングの使用であって、上記コーティングは、物体の上に少なくとも部分的に施され、上記コーティングは、銀を含む少なくとも部分的に被覆する層を含み、上記物体は、任意に、上記層を有さない領域（１又は複数）を含み、上記コーティングは、上記層上に、及び任意に、上記層を有さない領域上に施された金属粒子を含み、上記金属粒子は、パラジウム、ネオジム並びに任意に金、ルテニウム、ロジウム、オスミウム、イリジウム、ニオブ、及び白金からなる群から選択される少なくとも１種の金属を含み、上記金属粒子の量は０．０１〜８μｇ／ｃｍ２の範囲にある使用が提供される。本明細書中のすべての実施形態は、この態様と組み合わせることができる。ネオジムの添加は、血液凝固を減少させることに加えて、微生物増殖の低減を向上させるという利点も有する。
【００６８】
第１０の態様では、表面コーティングで少なくとも部分的にコーティングされた物体であって、上記コーティングは、銀を含む少なくとも部分的に被覆する層を含み、上記物体は、任意に、上記層を有さない領域（１又は複数）を含み、上記コーティングは、上記層上に、及び任意に、上記層を有さない領域上に施された金属粒子を含み、上記金属粒子は、パラジウム、ネオジム並びに任意に金、ルテニウム、ロジウム、オスミウム、イリジウム、ニオブ、及び白金からなる群から選択される少なくとも１種の金属を含み、上記金属粒子の量は０．０１〜８μｇ／ｃｍ２の範囲にある物体が提供される。本明細書中のすべての実施形態は、この態様と組み合わせることができる。ネオジムの添加は、微生物増殖の低減を向上させること及び血液凝固を減少させること等のいくつかの有益な効果を有する。
【００６９】
このように、上記表面コーティングは、物体上で微生物増殖を減少させるために使用することができ、上記表面コーティングは、同時に、ヒト及び動物にとって生体適合性であり、組織に優しい。
【００７０】
本発明は、例えば米国特許第５，３２０，９０８号明細書に規定される材料の改良物／誘導物である。差異としては、米国特許第５，３２０，９０８号における銀の層に１以上の白金族金属又は金を含む層が重ねられていることが挙げられるが、これに限定されない。本発明では、代わりに銀を含む層の上に粒子が存在する。この粒子の中の金属も、米国特許第５，３２０，９０８号における層の中の金属と比べて異なる。さらに、本発明では異なる使用が提供されている。要約すれば、本発明は、米国特許第５，３２０，９０８号明細書に記載された材料の改良である。
【００７１】
上記銀コーティングは、１つの実施形態では、化学気相成長、スパッタリング、及び金属塩を含む溶液からの金属の析出からなる群から選択される方法を使用して実施される。実質的にクラスター又は塊がない均一な層は、１つの実施形態では、析出の結果である。別の実施形態では、銀は、物体が全体的にコーティングされなくてもよいように、不均一にコーティングされる。この析出は、意図された使用及びコーティングされるべき物体を考慮して、層が基材に対して十分に良好な接着を有するように実施される。１つの実施形態では、銀は、銀パッチが物体の一部を被覆しその物体の他の部分をコーティングしないパッチ式にコーティングされる。
【００７２】
金属粒子の付着（塗工）量はμｇ／ｃｍ２単位で表され、この金属粒子は被覆層を形成せず、代わりに銀層上の分散した粒子又はクラスターであるということが認識される必要がある。１つの実施形態では、この金属粒子は、表面上の均一に分散した粒子である。１つの実施形態では、金属粒子は、互いに接触していないように、離間している。このような実施形態では、金属粒子は、施された表面と接触しているだけである。
【００７３】
特定の科学理論に何ら結び付けられたくはないが、本発明者らは、このコーティングの効果、すなわち上記コーティングは抗菌性かつ生体適合性であり、同時にコーティングの下側の物体からの物質の漏出を減少させ、さらには少なくともいくつかの実施形態では、血液凝固を低減するということに寄与するいくつかの作用機構があると考える。
・マイクロスケールでは、表面組織分布は、例えば分散した粒子のため、ある粗さを呈する。この表面粗さは、特に他の効果と組み合わせてその表面の特性に寄与する可能性がある。
・コーティングされた物体は、負の表面電荷を呈し、このことは、負に帯電した細菌を寄せ付けないことに寄与することができる。ほとんどの細菌は負に帯電している。ゼータ電位測定は、人体における一般的な条件下で、ＰＢＳ中で負の表面電荷を示した。
・異なる電気化学ポテンシャルを有する異なる金属に由来するガルバニ効果（電流発生効果）が、電解質としての周囲の体液又は他のイオン性水溶液と電流を作り出す。イオンの放出によるだけではなく、このガルバニ効果も寄与する可能性がある。このガルバニ効果は、銀イオンの非常に限られた放出につながるが、放出された銀イオンの量は非常に低いので、銀イオンの量だけでは上記コーティングの抗菌効果を説明することはできない。他の要因もこの効果に寄与していなければならない。銀イオンの放出が非常に少なく保たれていることは本発明の利点である。
・銀及びパラジウムはともに、種々の反応の触媒として作用できることが知られている。本発明者らは、銀及び／又はパラジウムが、例えば抗菌特性を与える反応を容易にする触媒として作用する可能性があると推測しているが、これは、まだ実験的に確認されてはいない。
【００７４】
上記コーティングの技術的効果は、最も可能性が高いのは、いくつかの機構の組み合わせによるということであり、この組み合わせは、上記の機構を含む可能性がある。
【００７５】
銀イオンを含む金属イオンの非常に低い放出がとても低いため、それ自体では顕著な抗菌効果は何らもたらされない。抗菌効果は、銀イオン等の毒性物質の放出だけに起因しているとはいえない。というのも、イオンの放出レベルは、顕著な抗菌効果を何ら有し得ないからである。従って、本発明者らは、上記抗菌特性は、上述の効果を含めたいくつかの機構の組み合わせによると考える。細菌の接着及びコロニー形成は、上記表面コーティングによって抑制され、これは抗菌効果を与える。
【００７６】
物質の漏出の減少の機構に関して、詳細な機構は、十分によく理解されているわけではないが、実施例１４から、銀を含む層の上の金属粒子が重要な役割を果たすと結論することができる。
【００７７】
ここで、上記コーティングの調製のための本発明の１つの実施形態が記載される。１つの実施形態では、この方法は以下の工程を備える。
１．前処理（任意）
２．リンス（任意）
３．活性化（任意）
４．銀の析出
５．リンス（任意）
６．金属粒子の堆積
７．リンス（任意）
８．乾燥（任意）
【００７８】
前処理及び活性化は、０．０００５〜３０ｇ／Ｌの第一スズイオンを含有する第一スズ塩の水溶液の中で行うことができる。ｐＨは１〜４であり、塩酸（塩化水素酸）及び／又は硫酸によって調整される。処理時間は室温で２〜６０分である。前処理後、表面は脱塩水でリンスされるが、乾燥はされない。
【００７９】
上記の前処理に加えて、又は上記の前処理の代わりに、さらなる前処理が、第一スズ塩における活性化の前に実施されてもよい。このようなさらなる前処理は、１つの実施形態では、アルカリ溶液中での処理及びこれに続く酸溶液の中での中和、ＮａＯＨ溶液中での処理及びこれに続くＨＣｌ中での中和、９０℃未満へ加熱しながらのアルカリ溶液中での処理、アルコール中での処理、並びにイソプロパノール中での処理からなる群から選択される。
【００８０】
例えばポリテトラフルオロエチレン（ＰＴＦＥ）等のいくつかのポリマー製の物体は、一般にコーティングしにくいことが知られている。例えばポリテトラフルオロエチレン（ＰＴＦＥ）、ポリエーテルエーテルケトン（ＰＥＥＫ）、ポリプロピレン及びヒドロキシアパタイトを含むこのような困難な物体に対しては、物体への接着を向上させるために、代替の前処理を使用することができる。１つの実施形態では、前処理はコーティングの前に実施される。脂肪族ポリイソシアネートに基づく可塑剤が溶媒に溶解される。好適な溶媒としては、酢酸ｎ−ブチル、イソプロパノール、及びキシレンが挙げられるが、これらに限定されない。溶解された可塑剤は、コーティングされるべき対象の物体に塗工され、次いで乾燥される。可塑剤の濃度は、１つの実施形態では、可塑剤の乾燥した層がわずか数個の分子の厚さであるように調節される。このような薄いコーティングについては、上記物体の物性のほとんどにおいて本質的な変化はない。表面が硬化すると、コーティングに進むことができる。この前処理を用いることにより、ポリテトラフルオロエチレン（ＰＴＦＥ）、炭素複合材充填剤を有するポリエーテルエーテルケトン（ＰＥＥＫ）、ポリプロピレンベースの不織材料及びヒドロキシアパタイトを含む困難な物体に対して良好な接着が得られる。前処理後、物体は、１つの実施形態では脱イオン水の中でリンスされる。
【００８１】
活性化／前処理されリンスされた基材は、析出溶液に移される。この析出溶液は、８以上のｐＨを有する。析出溶液は銀塩を含む。本発明の１つの実施形態では、この塩は硝酸銀（ＡｇＮＯ３）である。この金属塩は、約０．１０ｇ／Ｌ以下の有効量で使用され、１つの実施形態では、約０．０１５ｇ／Ｌが使用される。金属含有量が約０．１０ｇ／Ｌ超である場合には、金属単体が溶液中又は容器壁上に望ましくない態様で生成する可能性がある。金属含有量が有効量未満であると、所望の時間内に層を形成するには不十分な金属しか存在しない。
【００８２】
析出溶液の第２成分は、金属含有塩を金属単体へと還元する還元剤である。還元剤は、化学還元を成し遂げるのに十分な量で存在する必要がある。許容できる還元剤としては、ホルムアルデヒド、硫酸ヒドラジン、ヒドラジンヒドロキシド、及び次亜リン酸が挙げられるが、これらに限定されない。本発明の１つの実施形態では、還元剤は、溶液１Ｌあたり約０．００１ｍＬの量で存在する。高すぎる濃度の還元剤は溶液全体にわたって及び容器壁上に金属の析出を引き起こし、他方で、低すぎる濃度は、基材上での不十分な金属の生成を生じる可能性がある。当業者は、本明細書を参考にして、日常的な実験によって還元剤の所望の量を決定することができる。
【００８３】
析出溶液の別の成分は、析出調整剤であり、これは、還元される金属が微細な金属粉末として溶液から直接沈殿すること、又は容器の壁に沈殿することを防止するために、析出反応を緩慢化するのに十分な量で存在する。機能しうる析出調整剤としては、インベルトース（ｉｎｖｅｒｔｏｓｅ）としても知られる転化糖、コハク酸、クエン酸ナトリウム、酢酸ナトリウム、水酸化ナトリウム、水酸化カリウム、酒石酸ナトリウム、酒石酸カリウム、及びアンモニアが挙げられるが、これらに限定されない。析出調整剤は、１つの実施形態では、溶液１Ｌあたり約０．０５ｇの量で存在する。少なすぎる量しか存在しないと、大きすぎる金属クラスターの沈殿が生じる可能性がある。多すぎる量が存在すると、金属含有塩が、対象の基材への所望の沈殿にとって安定すぎることになる可能性がある。
【００８４】
上記還元剤及び析出調整剤の濃度は、基材の材料、所望の膜の厚さ、析出の条件、及び溶液中の金属の濃度に応じて、所望の結果を成し遂げるために必要に応じて調整される。例えば、薄膜については、金属塩濃度は比較的低いことになり、還元剤及び析出調整剤の濃度も低いことになる。当業者は、本明細書を参考にして、日常的な実験によって析出調整剤の所望の量を決定することができる。
【００８５】
析出溶液を調製する際に、上記溶液の成分の各々は、１つの実施形態では、個々に脱塩水に溶解される。この種々の事前調製溶液が、次いで混合され、必要に応じて希釈されて、上記の濃度を達成するための正しい量にされる。
【００８６】
金属塩及び還元剤の組み合わせにより、塩から好適な状態で還元される金属が基材の表面上に析出することが可能になる。この方法は、基材表面への完成した金属膜の良好な接着を成し遂げるために特に有益である。良好な接着は、ほぼすべての使用において重要である。
【００８７】
基材表面は、任意の適切な手順によって析出溶液に曝露される。１つの実施形態では、上記溶液への浸漬が実施されるが、その溶液が噴霧又ははけ塗り等のいずれかの簡便な技法によって塗工されてもよい。１つの実施形態では、金属膜は、金属塩の濃度によって制御される可能性がある速度で、溶液から均一に析出する。薄膜が必要とされる場合、析出の温度は、析出が制御可能にゆっくりであるように十分低く維持される。別の実施形態では、銀は、銀粒子及び銀パッチの析出を含めて、不均一に析出される。
【００８８】
電子供与性の表面として作用する銀層を設ける他の方法も、本発明に適用されてよい。銀表面を製造する他の方法は、化学気相成長及びスパッタリングである。
【００８９】
上記製造方法における次の工程は金属粒子の堆積である。
【００９０】
１つの実施形態では、パラジウム及び少なくとも別の金属を含む粒子を表面に得るために、金属のコロイド状懸濁液が使用される。この粒子は、所望の組成に到達するように、金属の混合物を含む、すなわち粒子は、所望の組成の金属の合金を含む。金属粒子は、所望の粒子の懸濁液から堆積する。懸濁液中の金属粒子の組成は、好ましい値に従って調整される。銀表面を有する物体は、約数秒間〜約数分間、又はこれ以上の時間、金属粒子の懸濁液に浸される。
【００９１】
金属粒子の懸濁液は、いくつかの方法で製造することができる。１つの実施形態では、金属粒子の懸濁液は、金属塩の水溶液から作製され、この金属塩は、所望のサイズの金属粒子が形成されるような条件下で還元される。好適な量の金属塩、還元剤及び安定化剤を混合することで、これが成し遂げられる。この粒子懸濁液を作製するときには、上記のものと同じ還元剤及び安定化剤を使用することができる。当業者は、本明細書を参考にして、日常的な実験によって、所望の粒子サイズを得るための還元剤及び安定化剤の所望の量を決定することができる。別の実施形態では、市販の金属粒子のコロイド懸濁液が使用される。上記懸濁液を作製するために、所望の組成の金属粒子が使用される。
【００９２】
１つの実施形態では、金属粒子の懸濁液は、市販のパラジウム、並びに金、ルテニウム、ロジウム、オスミウム、イリジウム、及び白金からなる群から選択される少なくとも１種の金属を含む金属粒子の濃厚コロイド溶液を脱塩水で希釈することにより作製される。基材は、約数秒間〜約数分間、又はこれ以上の時間、この懸濁液で処理される。処理後、基材は、溶媒又は脱塩水等の水の中でリンスされ、室温で乾燥される。
【００９３】
コーティングが施される物体の表面特性を改質するために、粒子サイズ、粒子の組成及び粒子の量を調整することが可能である。
【００９４】
すべての百分率及び比率は、明示的な特段の記載がない限り、重量で算出されたものである。
【００９５】
本発明に係るコーティングのいくつかの具体的な使用が以下に記載される。
【００９６】
コンタクトレンズ
コンタクトレンズは、かなりの水分含量を有する高分子材料から作製されることが多い。コンタクトレンズ上での微生物増殖を回避することが必須である。微生物増殖を防止又は低減するために、上で説明した方法を使用することにより、コンタクトレンズをコーティングすることが可能である。コーティングされたコンタクトレンズは生体適合性でもあり、これは望ましい。さらに、使用中のコンタクトレンズ由来のあらゆる物質の減少は、望まれる特性である。高分子材料は、本発明に従ってコーティングされることが可能である。本発明に係るコーティングを高分子材料に施すことが可能であるということは、このコーティングは高分子材料のコンタクトレンズにも適用可能であるということを示す。
【００９７】
ペースメーカー及びペースメーカー電極
ヒトの身体に埋め込まれるためのペースメーカーは、生体適合性である必要がある。同時に、ペースメーカーが微生物増殖を防止するならば望ましい。さらに、ペースメーカーは、種々の物質を周囲の組織にできる限り漏出させない必要がある。当該コーティングでコーティングされたペースメーカー又はペースメーカー電極は、それらの望ましい特性を有する。金属又は任意の他の材料から作製されるペースメーカー又はペースメーカー電極は、本発明に従って成功裏にコーティングされることができる。
【００９８】
ステント（金属ステント及び薬物溶出性ステント）
ヒトの身体に埋め込まれるためのステントは、好ましくは、生体適合性である必要がある。同時に、ステントが微生物増殖を防止するならば望ましい。さらに、ステントによって引き起こされる血液凝固は、できるだけ低い必要がある。ステント由来のあらゆる材料の漏出も、できるだけ少なくする必要がある。当該コーティングでコーティングされたステントは、それらの望ましい特性を有する。ステントは金属又は合金で製造されてもよく、本発明に係るコーティングで成功裏にコーティングされる可能性がある。
【００９９】
歯科インプラント
歯科インプラントは、生体適合性及び抗菌性であることが有利である。さらに、身体へのあらゆる物質の漏出は、できるだけ少なくする必要がある。歯科インプラントは、チタン又は任意の他の材料から作製されることができる。本発明に従ってコーティングされる歯科インプラントは、生体適合性かつ抗菌性であり、これはさらに漏出を低減する。
【０１００】
破裂ネット、メッシュ
ネット及びメッシュ用の材料は、コーティングされることが可能である。そのようなネット及びメッシュは抗菌性かつ生体適合性であり、これは、周囲への物質の漏出の低減と共に、多くの用途の範囲内で利点である。
【０１０１】
血液遠心分離装置（血液と接触する）
血液との接触を意図した装置では、本発明に係るコーティングの生体適合性及び抗菌特性は望まれる。さらに、物質の漏出の低減も利点である。血液凝固の低減も利点である。血液と接触する材料は、非常に多くの材料から選択することができる。本発明に従ってコーティングされる基材を含む血液遠心分離装置は、生体適合性及び抗菌特性に関して、並びに血液凝固及び物質の漏出に関して向上した特性を有する。
【０１０２】
手術器具
手術器具が抗菌特性を呈することは非常に望ましい。ステンレス鋼及びチタン等の手術器具用に使用されることが多い材料は、コーティングされることが可能である。本発明に係るコーティングを使用することにより、所望の抗菌特性が成し遂げられる。さらに、上記コーティングは生体適合性でもある。さらに、物質の漏出の低減も、手術器具にとっては望ましい。
【０１０３】
手袋
種々の目的で使用される手袋が抗菌特性を呈することが望まれることは多い。さらに、同時に組織に優しく生体適合性である手袋は、いくつかの用途について所望される。手袋を本発明に係るコーティングでコーティングすることにより、上記の所望の特性が、手袋からの物質の漏出の低減と共に成し遂げられる。高分子材料は、優れた結果をもって本発明に従ってコーティングされることができる。特に、ラテックス手袋は、アレルギー反応のリスクを低下させるために、コーティングされることが可能である。
【０１０４】
血液バッグ
血液との接触を意図した血液バッグでは、本発明に係るコーティングの生体適合性及び抗菌特性は望まれる。血液凝固の低減及び血液への物質の漏出の低減は望ましい。血液バッグ用の材料は、高分子材料であることが非常に多い。高分子材料は、優れた結果をもって本発明に従ってコーティングされることができ、いくつかの高分子材料の例は、上で与えられている。
【０１０５】
人工心臓弁
人工心臓弁については、本発明に係るコーティングの抗菌性及び生体適合性は、物質の漏出の低減及び血液凝固の低減と共に非常に所望される。上記コーティングは、人工心臓弁を構成してもよい高分子材料及び金属の両方に成功裏に施すことができる。上記の例は、上記コーティングは高分子材料及び金属の両方並びに合金に施すことができるということを示す。
【０１０６】
中心静脈カテーテル
中心静脈カテーテル等の身体に挿入されるためのカテーテルについては、抗菌特性は、所望の物質の漏出の低減と共に非常に望まれ、さらに血液凝固の低減も望まれることがある。さらに、人体に挿入されるための物体は、生体適合性であり組織に優しいものである必要がある。本発明に係るコーティングは、上記要求事項を満たし、カテーテルにとっての優れた特性を有する。カテーテル用に使用される材料は、本発明に係るコーティングを用いて成功裏にコーティングされることができる。
【０１０７】
末梢静脈カテーテル
抗菌性及び生体適合性に関しては、末梢静脈カテーテル及び中心静脈カテーテルについての要求事項は同様である。従って、本発明に係るコーティングは、末梢静脈カテーテルについても優れている。
【０１０８】
血管ポート
血管ポートに関しては、感染リスクがあり、そのような血管ポートは生体適合性である必要がある。さらに、物質の漏出の低減、血液凝固の低減が望ましい。それゆえ、本発明に係るコーティングは血管ポートにとって優れているため、血管ポートが抗菌性及び生体適合性となる。血管ポート用に使用される材料は、本発明に係るコーティングを用いて成功裏にコーティングされることができる。
【０１０９】
血液透析装置
血液透析装置にとっては、抗菌性及び生体適合性は、血液凝固の低減及び物質の漏出の低減と共に重要であり、従って、本発明に係るコーティングは非常に好適なものとなる。
【０１１０】
腹膜透析装置
腹膜透析装置にとっては、本発明に係るコーティングの抗菌性及び生体適合性は、物質の漏出の低減と共に非常に有用である。本発明に係るコーティングをそのような装置の部品に施すことが好適である。
【０１１１】
血漿分離交換装置
血漿分離交換の目的で埋め込まれるカテーテルを含めた血漿分離交換装置にとっては、本発明に係るコーティングは、血液凝固の低減及び物質の漏出の低減と共にその抗菌性及び生体適合性に起因して好適である。これに関して使用される材料は、本発明に従って成功裏にコーティングされることができる。
【０１１２】
吸入式薬物供給装置
吸入式薬物供給装置は、抗菌特性を呈することが有利であり、これは、装置の好適な部分を本発明に係るコーティングでコーティングすることにより成し遂げられる。当該コーティングの生体適合性も、物質の漏出の低減と共に利点である。
【０１１３】
血管移植片（例えば動脈移植片）
血管移植片は抗菌性及び生体適合性から恩恵を受け、この抗菌性及び生体適合性は、本発明に係るコーティングによって成し遂げられる。物質の漏出の低減及び血液凝固の低減も利点である。移植片（グラフト）が作製される際の材料は、本発明に係るコーティングに好適である。
【０１１４】
補助人工心臓
身体に埋め込まれるための補助人工心臓は、生体適合性でかつ抗菌性である必要がある。物質の漏出の低減及び血液凝固の低減も利点である。これは、本発明に係るコーティングを使用することにより成し遂げられる。このような装置用に使用される材料は、本発明を使用して成功裏にコーティングされる。
【０１１５】
創傷被覆材
創傷被覆材は、抗菌性かつ生体適合性であることが好ましい。物質の漏出の低減及び血液凝固の低減も利点である。これにより、創傷被覆材は本発明に係るコーティングにとって優れた物体となる。創傷被覆材用に使用される高分子材料及び繊維材料は、本発明に従って成功裏にコーティングされる。
【０１１６】
間欠的カテーテル
感染に関する問題を回避するために、間欠的カテーテル及び他のカテーテルはともに、抗菌性であることが好ましく、さらに、これらのカテーテルは、生体適合性である必要もある。物質の漏出の低減及び血液凝固の低減も利点である。本発明に係るコーティングは抗菌性かつ生体適合性であるので、本発明に係るコーティングはカテーテルにとって優れている。カテーテル用に使用される材料は、本発明に従って成功裏にコーティングされることができる。
【０１１７】
ＥＣＧ電極
ＥＣＧ電極は、好ましくは抗菌性かつ生体適合性である必要がある。物質の漏出の低減及び血液凝固の低減も利点である。本発明に従ってコーティングされるＥＣＧ電極は抗菌性かつ生体適合性である。
【０１１８】
末梢ステント
末梢ステントにとっての所望の特性は、上記のステントにとっての所望の特性と同様である。従って、末梢ステントも本発明に従って成功裏にコーティングすることができる。
【０１１９】
骨補填用インプラント
骨補填用インプラント等の様々な種類のインプラントは、抗菌性かつ生体適合性であることが好ましい。物質の漏出の低減及び血液凝固の低減も利点である。これは、本発明に係るコーティングによって成し遂げられる。
【０１２０】
整形外科インプラント
整形外科インプラントは、抗菌性及び生体適合性であるようにするために本発明に従ってコーティングするのに非常に好適である。物質の漏出の低減及び血液凝固の低減も利点である。整形外科インプラントの例としては、股関節置換物（ｈｉｐ  ｒｅｐｌａｃｅｍｅｎｔ）、股関節全置換物（ｔｏｔａｌ  ｈｉｐ  ｒｅｐｌａｃｅｍｅｎｔ）、セラミック股関節置換物（ｃｅｒａｍｉｃ  ｈｉｐ  ｒｅｐｌａｃｅｍｅｎｔ）、人口股関節（ｈｉｐ  ｊｏｉｎｔ  ｒｅｐｌａｃｅｍｅｎｔ）、膝関節置換物（ｋｎｅｅ  ｒｅｐｌａｃｅｍｅｎｔ）、膝関節全置換物（ｔｏｔａｌ  ｋｎｅｅ  ｒｅｐｌａｃｅｍｅｎｔ）、及び人口膝関節（ｋｎｅｅ  ｊｏｉｎｔ  ｒｅｐｌａｃｅｍｅｎｔ）が挙げられるが、これらに限定されない。
【０１２１】
整形外科装置（ねじ、ピン、ステープル、縫合糸アンカー等）
ねじ、ピン、ステープル及び縫合糸アンカー等の全種類の整形外科装置は、抗菌性かつ生体適合性であることが好ましい。物質の漏出の低減及び血液凝固の低減も利点である。このような装置は、本発明に従ってコーティングされることができる材料から作製される。整形外科装置は、本発明に係るコーティングから恩恵を受ける。整形外科装置の一例は、実施例１３に記載される手順に従ってコーティングされたチタン製のねじである。
【０１２２】
組織置換用インプラント
組織置換用インプラント等の様々な種類のインプラントは、抗菌性かつ生体適合性であることが有利である。物質の漏出の低減及び血液凝固の低減も利点である。これは、組織置換用インプラント上の本発明に係るコーティングによって成し遂げられる。
【０１２３】
眼内レンズ
眼内レンズについては、それが抗菌性及び生体適合性であれば有利である。物質の漏出の低減も利点である。これは、本発明に係るコーティングによって成し遂げられる。高分子材料及び他の材料から作製される眼内レンズは、本発明に従って成功裏にコーティングされることができる。
【０１２４】
縫合糸
縫合糸が抗菌性及び生体適合性であることは大きな利点である。物質の漏出の低減及び血液凝固の低減も利点である。それゆえ、縫合糸は、本発明に係るコーティングに好適である。
【０１２５】
針
抗菌性及び／又は生体適合性である必要がある針は、所望の抗菌性及び生体適合性を与えるために、本発明に従って成功裏にコーティングされることができる。物質の漏出の低減及び血液凝固の低減も利点である。
【０１２６】
薬物供給装置
抗菌性及び／又は生体適合性とされ周囲への不要物の漏出が低減される薬物供給装置は、有利に本発明に従ってコーティングされる。
【０１２７】
気管内チューブ
気管内チューブは、抗菌性及び生体適合性であることが好ましい。気管内チューブを製造するために使用される高分子材料は、本発明に係るコーティングに好適である。従って、気管内チューブは、所望の抗菌性及び生体適合性を与えるために、本発明に従って成功裏にコーティングされることができる。
【０１２８】
シャント
種々のシャントについては、それらが抗菌特性を呈すること、及びそれらが生体適合性であることが非常に望ましい。物質の漏出の低減及び血液凝固の低減も利点である。シャント用に使用される材料は、本発明に従って成功裏にコーティングされることができ、従ってシャントは所望の特性を得るであろう。
【０１２９】
ドレーン
ドレーンは、抗菌性及び生体適合性であることが好ましい。物質の漏出の低減及び血液凝固の低減も利点である。本発明に係るコーティングは、ドレーンを作製する材料に成功裏に施すことができるので、本発明に係るコーティングをドレーンに施すことは非常に好適である。
【０１３０】
吸引装置
吸引装置は、抗菌性及び生体適合性である必要がある。物質の漏出の低減及び血液凝固の低減も利点である。本発明に係るコーティングは、吸引装置を作製する材料に成功裏に施すことができるので、本発明に係るコーティングを吸引装置に施すことは非常に望ましい。
【０１３１】
聴覚補助装置
聴覚補助装置は抗菌性及び生体適合性であることが好ましい。物質の漏出の低減も利点である。聴覚補助装置を作製する材料は、本発明に従って成功裏にコーティングされることができる。聴覚補助装置は、本発明に従ってコーティングするのに非常に好適である。
【０１３２】
尿道用医療装置
カテーテル、尿道ステント及び恥骨上ステント等の尿道用医療装置は、本発明に従ってコーティングするのに好適である。
【０１３３】
人工血管
人工血管は、本発明に従ってコーティングするのに好適である。
【０１３４】
本発明の他の特徴及びそれらの関連する利点は、上記説明及び実施例を読めば当業者には明らかであろう。開示された実施形態は、明らかに矛盾しない限りは、すべての他の実施形態と自由に組み合わせることができるということは理解される。
【０１３５】
本発明は、本明細書中に示される特定の実施形態に限定されるものではないということを理解されたい。以下の実施例は、例証の目的で提供されており、本発明の範囲を限定することを意図したものではない。というのも、本発明の範囲は添付の特許請求の範囲及びその均等物によってのみ限定されるからである。
【実施例】
【０１３６】
実施例１
ラテックスフォーリーカテーテルからのアレルゲンの漏出の防止
比較のために、同じ種類及びラテックス材料のコーティングしたフォーリーカテーテル及びコーティングしていないフォーリーカテーテルの両方を準備した。さらに、タンパク質を何ら有さないラテックスから作製した異なる種類のフォーリーカテーテルを基準として準備した。
【０１３７】
コーティング対象のフォーリーラテックスカテーテルを、以下の方法を用いてコーティングした：銀の層を、以下の方法に従って、基材としてのフォーリーカテーテルの上に析出させた。まず、フォーリーカテーテルを脱塩水の中で清浄にし、リンスした。このフォーリーカテーテルの表面を、塩化第一スズの水溶液への浸漬によって活性化し、次いで脱塩水中でリンスした。次いで、このフォーリーカテーテルの表面を、銀イオンを含む３種の析出溶液への浸漬によって銀の層でめっきした。これにより、０．９μｇ／ｃｍ２の塗工量の銀表面を得た。その後、６０重量％パラジウム及び４０重量％金からなる粒子を、金／パラジウムの金属粒子を含む希懸濁液への浸漬によって最初の銀表面に堆積させた。この金属粒子の懸濁液は、還元剤を用いて金塩及びパラジウム塩を還元し、懸濁液を、金及びパラジウムを含む金属粒子が得られるように安定化剤で安定化することによりにより作製した。各粒子は金及びパラジウムの両方を含んでいた。その後、この基材を脱塩水中でリンスし、乾燥した。
【０１３８】
上記フォーリーカテーテルからのアレルゲンの漏出を検出するアッセイを行った。市販の試験キットＬａｔｅｘ−Ｔ（商標）を使用した。この試験キットは、天然ゴム製品へのアレルギー反応に関与することが知られているラテックスタンパク質を検出する。このアッセイには２つのバージョンがあり、赤色及び青色は、それぞれ、ラテックスにおいて一般的な異なるアレルゲンを検出する。
【０１３９】
試験対象の各フォーリーカテーテルから、４．５ｃｍの一片を採取した。試験対象の各片を、より小さい小片へと切断し、試験キットが与えられている緩衝溶液と共に瓶に加えた。各瓶を２分間振盪した。その後、緩衝液３滴の緩衝溶液を、アッセイ装置の試料ウェルに加えた。２０分後に結果を読み取り、アッセイ装置への緩衝溶液の添加の２０分後にアッセイ装置を写真撮影した。その写真を図３ａ〜図３ｃに示す。対照線がすべてのアッセイ装置に現れることが確かめられ、これは、アッセイが適正に機能していたことを立証していた。
【０１４０】
試験及び結果を下記表にまとめる。
【０１４１】
【表１】
2021521978.tif 000002
【０１４２】
アッセイの種類は、Ｌａｔｅｘ−Ｔ（商標）試験キットを用いて供給される赤色又は青色のアッセイの種類を指す。差異は、異なるアレルゲンが異なる試験の種類において検出されるということである。
【０１４３】
わかるとおり、コーティングしていないラテックスカテーテルは、赤色試験において陽性結果を与える（試料２：１、図３ｂ）。コーティングを有すること以外は対応する同一試料は陽性結果を与えない（試料３：１、図３ｃ）。従って、上記コーティングがラテックスからのアレルゲンの漏出を減少させるということがわかる。Ｌａｔｅｘ−Ｔ（商標）試験の解釈のための参考カードによれば、赤色試験によって検出されるアレルゲンの濃度が約１５０〜３００ｎｇ／ｍＬを超えて上昇すると、線が現れ始める。上記コーティングがなければ、周囲の緩衝液の中のアレルゲンの濃度はこの閾値を超えるが、上記コーティングがあればその濃度は閾値未満である。
【０１４４】
実施例２
チタン−ニッケル合金からのイオンの漏出及びその耐腐食性
ニチノール又はニッケルチタンは、ほぼ等部数のチタン及びニッケルからなる。本発明に従ってコーティングしたニチノールの耐腐食性を未処理の試料と比べて評価するために研究を行った。チューブとしての形状及びシートとしての形状の試料で比較を実施した。以下のプロセスを用いてコーティングを作製した。このプロセスは、貴金属である金、パラジウム及び銀からなる薄い表面層を与える。
【０１４５】
まず、ニッケルチタン（ニチノール）チューブ／シートを脱塩水の中で清浄にし、リンスした。このチューブ／シートの表面を、塩化第一スズの水溶液への浸漬によって活性化し、次いで脱塩水中でリンスした。次いで、このチューブ／シートの表面は、銀イオンを含む３種の析出溶液への浸漬によって銀の層でめっきした。これにより、１．６μｇ／ｃｍ２の塗工量の銀表面を得た。その後、２３重量％パラジウム及び７７重量％金からなる粒子を、金／パラジウムの金属粒子を含む希懸濁液への浸漬によって最初の銀表面に堆積させた。この金属粒子の懸濁液は、還元剤を用いて金塩及びパラジウム塩を還元し、懸濁液を、金及びパラジウムを含む金属粒子が得られるように安定化剤で安定化することによりにより作製した。各粒子は金及びパラジウムの両方を含んでいた。その後、このチューブ／シートを脱塩水中でリンスし、乾燥した。
【０１４６】
ＩＳＯ  １０９９３−１５：２０００（金属及び合金からの分解生成物の同定及び定量化）に従って実施した試験方法。
【０１４７】
試験溶液は、０．９重量％塩化ナトリウムの等張性水溶液であった。
【０１４８】
試験前のこの溶液のｐＨを５．５２と測定した。上記試料をホウケイ酸ガラスからなるチューブに浸漬し、試験溶液を３７℃に保ち、測定用試料は、７日後、１５日後、３０日後及び６０日後に抽出した。コーティングしていない同一の対照試料も測定した。
【０１４９】
抽出された試料をニッケルの量について分析した。試料の表面積を知ることにより、ニッケルの量を算出することが可能であり、それは、試料の１ｃｍ２あたりの放出量に対応した。結果を下記表に示す。
【０１５０】
【表２】
2021521978.tif 000003
【０１５１】
上記表からわかるとおり、コーティングした試料ではニッケルの放出がより少ない。
【０１５２】
実施例３
コーティングしたニチノールでの細菌増殖の低減
実施例２と同じ方法を使用して、同じ量のＡｇ及び粒子中の金属の割合を用いてニッケルチタン（ニチノール）をコーティングした。コーティングしていない対照試料及びコーティングした試料について、黄色ブドウ球菌（Ｓ．ａｕｒｅｕｓ）の微生物付着を測定した。
【０１５３】
コーティングしていない試料については、２５６０ＣＦＵ／ｃｍ２があり、コーティングした試料については、２８５ＣＦＵ／ｃｍ２があった。約８８％の低下であった。これは、当該コーティングが表面への微生物付着を低減する能力を立証する。
【０１５４】
実施例４
コーティングした表面での血液凝固
実施例２と同じ方法を使用して、同じ量のＡｇ及び粒子中の金属の割合を用いてニッケルチタン（ニチノール）チューブをコーティングした。血液適合性を評価するためにチャンドラー（Ｃｈａｎｄｌｅｒ）ループモデルを使用した。この試験方法により、生体適合性の試験が可能になる。試料を新しいヒトの血液に接触させた。その後、血液凝固の傾向が認められた。結果を図４に示す。わかるとおり、コーティングした試料は、血栓形成／血液凝固への低い傾向を示す。
【０１５５】
実施例５
血液適合性
実施例２と同じ方法を使用して、同じ量のＡｇ及び粒子中の金属の割合を用いてニッケルチタン（ニチノール）チューブをコーティングした。
【０１５６】
本検討は、ＢＡＣ−１２と特定された１人の血液提供者を含んでいた。採血及び血液の取り扱いは、ＷＩ−２１１４チャンドラーループモデルに従って実施した。
【０１５７】
表１：ループの中のニチノール材料の配置
ループ番号  材料
１  コーティングしていない材料
２  コーティングした材料
３  コーティングしていない材料
４  コーティングした材料
５  コーティングしていない材料
６  コーティングした材料
７  ループ対照  適用外
【０１５８】
タンパク質沈着、凝固及び補体のパラメータを観察した。凝固及び補体のパラメータは、ＷＩ−２１１４に従って分析した。６０分間のインキュベーション時間後、材料をループから取り出し、ＳＥＭ分析のために準備した。結果を図５に示す。材料間の差が図５で認められる。対照材料（左側）は、表面へのより多量のタンパク質の沈着を示す一方で、コーティングで覆われた材料（右側）では、タンパク質沈着がほとんどない。この現象は、凝固及び補体のパラメータの活性と直接関係しており、これらのパラメータの活性は以下の表において確かめられる。
【０１５９】
【表３】
2021521978.tif 000004
【０１６０】
ＴＡＴ複合体分析から得た結果により、対照材料は、コーティングした材料よりもほぼ２倍多いＴＡＴ複合体を生成した。Ｃ３ａ又はＴＣＣの生成において、分析した材料間で差は検出されなかった。血液対照及びループ対照の両方について得た値は、以前の観察と一致している。
【０１６１】
実施例６
コーティングした金属ステント
実施例２と同じ方法を使用して、同じ量のＡｇ及び粒子中の金属の割合を用いてＥｖｅｒＦｌｅｘ（商標）金属ステントをコーティングした。
【０１６２】
採血及び血液の取り扱いは、ＷＩ−２１１４チャンドラーループモデルに従って実施した。ステント（コーティングしたもの及びコーティングしていない対照）を血液に接触させた。
【０１６３】
ループの中でのインキュベーション後、血液を凝固マーカーＴＡＴについて分析した。ＴＡＴ形成を測定し、コーティングしていない対照試料と比較した。ＴＡＴ生成についての値を図６に示す。
【０１６４】
コーティングしたステント及びコーティングしていないステントをブタの血液にも接触させ、フィブリン沈着を観察した。コーティングしていない試料については、高いフィブリン沈着が注目された一方で、コーティングしたステントでのフィブリン沈着は低かった。図７を参照。
【０１６５】
実施例７
ロジウムの効果
ステンレス鋼種３０４は、とりわけ手術室のテーブル、人工心臓弁、精密チューブ、有害物質用容器、及び手術用鉗子等の用途のために医療装置産業で使用されている。
【０１６６】
上記鋼鉄種は、非常に良好な耐粒間腐食性を有しているため、溶接が必要である場合のその良好な実現性のために選ばれることが多い。しかしながら、この材料は、ステンレス鋼種３１６（合金の中の約２％モリブデンに起因してより耐性がある）と比べて、隙間腐食、孔食（ピッティング）及びフレッティング等の腐食種類に対する耐性が低い。
【０１６７】
耐腐食性及びニッケルの漏出は相関しているため、ニッケルの漏出の低減は、耐腐食性の向上と関連するということに留意されたい。腐食はニッケルの漏出を含意する。
【０１６８】
種類３０４が耐腐食性（及びニッケル漏出）において改善されうるかを評価するために、純粋な３０４、Ａｇ、Ｐｄ、Ａｕの組み合わせでコーティングした３０４、及びその金をロジウムで置き換えた３０４の試料を用いて比較試験を行った。
【０１６９】
まず、試料を脱塩水の中で清浄にし、リンスした。この試料の表面を、塩化第一スズの水溶液への浸漬によって活性化し、次いで脱塩水中でリンスした。次いで、試料の表面を、銀イオンを含む３種の析出溶液への浸漬によって銀の層でめっきした。これにより、１．５μｇ／ｃｍ２の塗工量の銀表面を得た。その後、パラジウム及び金からなる粒子を、金／パラジウムの金属粒子を含む希懸濁液への浸漬によって最初の銀表面に堆積させた。これにより、表面上に粒子として０．３μｇ／ｃｍ２の量のＡｕ及び０．５μｇ／ｃｍ２の量のＰｄがもたらされた。この金属粒子の懸濁液は、還元剤を用いて金塩及びパラジウム塩を還元し、懸濁液を、金及びパラジウムを含む金属粒子が得られるように安定化剤で安定化することによりにより作製した。各粒子は金及びパラジウムの両方を含んでいた。この試料を、その後、脱塩水中でリンスし、乾燥した。
【０１７０】
いくつかの試料については、金／パラジウムの粒子を、金を含まないロジウム／パラジウムの粒子で置き換えた。手順は、ロジウムで金を置き換えたことと、粒子中の金属の量が０．３μｇ／ｃｍ２  Ａｕ及び０．７μｇ／ｃｍ２  Ｒｈであったこととを除いて同一であった。
【０１７１】
浸漬試験を、生理食塩水（０．９重量％ＮａＣｌ）中、３７℃で経時的に行った。この溶液の中で放出されたニッケルを測定した。結果は表１で見ることができる。
【０１７２】
【表４】
2021521978.tif 000005
【０１７３】
わかるとおり、Ａｇ及びＰｄ／Ａｕの粒子を有するコーティングは耐腐食性を向上させるが、金をロジウムで置き換える（Ａｇ及びＰｄ／Ｒｈの粒子）と、さらにより効率的な保護及びニッケル漏出の防止がもたらされる。
【０１７４】
細菌（微生物）増殖の防止の評価のためのいわゆるＡｈｅａｒｎ試験を使用すると、未処理の試料と比べて、両方の種類のコーティングした３０４の９０〜９５％低減が示された。この試験を、Ａｈｅａｒｎ，Ｄ．、Ｇｒａｃｅ，Ｄ．、Ｊｅｎｎｉｎｇｓ，Ｍ．ら、Ｃｕｒｒ  Ｍｉｃｒｏｂｉｏｌ（２０００）  ４１：１２０に記載のとおりに実施した。従って、抗菌特性はＲｈを用いても維持されるということが立証された。
【０１７５】
実施例８
血液透析カテーテル
ほとんどの血液透析カテーテルはポリウレタンからなっており、本発明に係る薄い貴金属コーティングを施すことができ、十分な接着を成し遂げるために、１つの方法は、上記コーティングプロセスの前に製品をエッチングすることであるが、これは、ある状況下では、望ましくない変退色を生じる可能性がある。代わりに、上記コーティングプロセスを実施する前に、試料をエタノール中の脂肪族ポリイソシアネートの５重量％溶液で処理し、室温で一晩乾燥した。この脂肪族ポリイソシアネートは可塑剤である。
【０１７６】
実施例７で概要を記したようにコーティングプロセスを実施した後、変退色がない貴金属の組み合わせを得た。最初の例では、１．１μｇ／ｃｍ２  Ａｇ、０．２μｇ／ｃｍ２  Ａｕ及び０．２μｇ／ｃｍ２  Ｐｄであった。別の例では、加えて０．１μｇ／ｃｍ２のＮｄ（ネオジム）を含んでいた。
【０１７７】
試料を血液適合性について試験し、可塑剤が硬化しただけの血液透析カテーテルを、Ａｇ／Ａｕ／Ｐｄコーティングを加えたカテーテルと、及びＮｄを加えたコーティングを有するカテーテルとも比較した。
【０１７８】
この試験のために、生体材料の血栓形成性を試験するのに好適であるチャンドラーループシステムを使用した。このモデルは、提供者からの新鮮血を使用するインビトロモデルであり、血液を試験片と接触させて体温で回転した。トロンビン生成のマーカーとして、トロンビン・アンチトロンビンＩＩＩ複合体ＴＡＴを測定した。
【０１７９】
ＴＡＴ値
可塑剤のみの試料                        １４３
Ａｇ／Ａｕ／Ｐｄを有する試料            ４６
Ａｇ／Ａｕ／Ｐｄ／Ｎｄを有する試料      １７
【０１８０】
Ａｇ／Ａｕ／Ｐｄという通常の３種の組み合わせは血栓形成の低減を示すが、これは、少量のＮｄを加えると、向上した。
【０１８１】
上記貴金属コーティングの最も重要な効果は、細菌増殖を防止することであり、これは、Ａｈｅａｒｎ試験を使用して測定される。この試験は、コーティングしていない基材と比べて、細菌増殖の低減の百分率を算出することを可能にする。試験は、Ａｈｅａｒｎ，Ｄ．、Ｇｒａｃｅ，Ｄ．、Ｊｅｎｎｉｎｇｓ，Ｍ．ら、Ｃｕｒｒ  Ｍｉｃｒｏｂｉｏｌ（２０００）  ４１：１２０に記載のとおりに実施した。
【０１８２】
この効果がＮｄの添加によって影響されないことを立証するために、この測定を実施した。Ａｇ／Ａｕ／Ｐｄ試料における低減は９５．３％であり、Ｎｄを加えた試料では９５．５％であり、これは実質的に同じ効果を示す。
【０１８３】
実施例９
膝及び臀部のインプラント
ＡＳＴＭ  Ｆ  ７５と名付けられた合金は、膝及び臀部のインプラントのために使用され、その鋳造形態では股関節プロテーゼとしても使用される。この合金は、５７〜６５重量％コバルト；２７〜３０重量％クロム；５〜７重量％モリブデン、及び０．５重量％以下のニッケルからなってもよい。金属イオンの放出の原因となりうる生物腐食が起こる可能性があるということが報告されている。とりわけ、ニッケル及びコバルトは、アレルギー反応に関与する。
【０１８４】
上記の合金の純粋な基材と、１．６μｇ／ｃｍ２  Ａｇ並びに０．３μｇ／ｃｍ２  Ａｕ及び０．３μｇ／ｃｍ２  Ｐｄでコーティングした同じ合金の基材とに対して比較試験を行った。このコーティングは、実施例７のように施した。試験溶液は、血液と接触した試験についての正常標準、８ｇ／Ｌ  ＮａＣｌ、２．７ｇ／Ｌ  ＫＣｌ、１．４２ｇ／Ｌ  Ｎａ２ＨＰＯ４、０．２４ｇ／Ｌ  ＫＨ２ＰＯ４からなるＰＢＳ溶液（リン酸緩衝生理食塩水）であった。この試験溶液は、とりわけ、埋め込み型の装置の腐食試験のために使用される。
【０１８５】
試験片を上記溶液に３７℃で３０日間浸漬し、その後、金属イオンの放出を測定した。値を、物体の表面に関して算出するμｇ／ｃｍ２に変換した。
【０１８６】
【表５】
2021521978.tif 000006
【０１８７】
わかるとおり、上記コーティングは、金属イオンの放出のほとんどを防止する。
【０１８８】
実施例１０
歯科インプラント
歯科インプラントは、純粋なチタン又はチタン合金から作製されることが多い。この目的のための最も一般的なチタン合金は、ＡＳＴＭ等級５に従い、この合金は、６％アルミニウム及び４％バナジウムを含有することを意味するＴｉ−６Ａｌ−４Ｖと通常記載される。
【０１８９】
歯科インプラントについての身体内の環境は、酸性の周囲環境を作り出す唾液の組成が主な原因で、非常に厳しく、金属イオンの放出があると、免疫反応、炎症反応、感染又は毒性として問題が生じうる。金属とその環境との相互作用において形成される腐食生成物は、生体適合性に対しても影響を与える。
【０１９０】
上記の組成の歯科用ねじを、ｐ−ヒドロキシ安息香酸メチル２．００ｇ／Ｌ、カルボキシメチルセルロースナトリウム１０．００ｇ／Ｌ、ＫＣｌ  ０．６２５ｇ／Ｌ、ＭｇＣｌ２・６Ｈ２Ｏ  ０．０５９ｇ／Ｌ、ＣａＣｌ２・２Ｈ２Ｏ  ０．１６６ｇ／Ｌ、Ｋ２ＨＰＯ４  ０．８０４ｇ／Ｌ、ＫＨ２ＰＯ４  ０．３２６ｇ／Ｌの組成の人工唾液の中で試験した。ｐＨは、水酸化カリウムを用いて６．６に調整した。
【０１９１】
コーティングを有するねじは、１．８μｇ／ｃｍ２  Ａｇ並びに０．３μｇ／ｃｍ２  Ｐｄ及び０．３μｇ／ｃｍ２  Ａｕを含有していた。このコーティングは、実施例７のように施した。コーティングしていないねじとの比較を行った。
【０１９２】
試験を３７℃で２８日間実施し、チタンの量について測定を１週間の間隔で行った。値をマイクログラム／リットルとして提示する。
【０１９３】
【表６】
2021521978.tif 000007
【０１９４】
測定からわかるとおり、上記コーティングは、チタンの溶解を大きく低減する。
【０１９５】
実施例１１
血管移植片
血管移植片は、ＰＴＦＥから作製されることが多く、ＰＴＦＥは、それに対して十分な接着性を有するコーティングを施すことが難しいだけでなく、微生物増殖を防止するために好適な量の貴金属を得ることも難しい材料である。
【０１９６】
血管移植片の試料を、実施例８と同様にして可塑剤で処理した。
【０１９７】
実施例７で概要を記したようにしてコーティングプロセスを実施した後、貴金属の組み合わせを得た。最初の例では、１．１μｇ／ｃｍ２  Ａｇ、０．２μｇ／ｃｍ２  Ａｕ及び０．２μｇ／ｃｍ２  Ｐｄであった。別の例では、加えて０．１μｇ／ｃｍ２のＮｄ（ネオジム）を含んでいた。
【０１９８】
Ｎｄの添加により血栓形成の防止が向上しうるかを知るために、Ｎｄを含む試料及びＮｄを含まない試料の両方、並びに対照としての可塑剤のみを含む試料を、チャンドラーループモデルにおいて実施した。ＴＡＴの形成を分析し、以下の結果を得た。
対照                                                ５５μｇ／Ｌ
Ａｇ／Ａｕ／Ｐｄコーティングを有する試料            ４２μｇ／Ｌ
Ａｇ／Ａｕ／Ｐｄ／Ｎｄコーティングを有する試料      ２９μｇ／Ｌ
【０１９９】
より低いＴＡＴ値は、血栓形成のより低い傾向を示す。
【０２００】
実施例１２
手術用メッシュ
メッシュはネット（網）に類似しており、例えばフィルター、放射線に対するスクリーン、バリア等の多くの異なる目的のために使用することができる。ここでは、本発明者らは、ヒト又は動物の身体における強化構造体として作用するために使用される手術用メッシュに言及する。
【０２０１】
外科手術の間に手術用メッシュが身体内に置かれるとき、メッシュの中の材料が、できるだけ良好な抗血栓特性を維持しつつ、微生物増殖を防止することが非常に重要である。Ａｇ、Ａｕ及びＰｄに基づく上記貴金属コーティングがさらに向上されうるかを評価するために、Ｎｄをコーティングに加えた場合のメッシュと比較することにより、試験を行った。
【０２０２】
ヘルニア修復術用（破裂ネット）及び胸壁強化用に使用されるモノフィラメントポリプロピレンからなるメッシュをベース材料として使用した。
【０２０３】
貴金属コーティング手順の前に、メッシュを８重量％水酸化ナトリウム中で４０℃で１０分間前処理し、その後、５重量％塩酸中で中和した。
【０２０４】
前処理後、試料を脱塩水の中で清浄にし、リンスした。この試料の表面を、塩化第一スズの水溶液への浸漬によって活性化し、次いで脱塩水中でリンスした。次いで、試料の表面を、銀イオンを含む３種の析出溶液への浸漬によって銀の層でめっきした。これにより、２．２μｇ／ｃｍ２の塗工量の銀表面を得た。その後、パラジウム及び金からなる粒子を、金／パラジウムの金属粒子を含む希懸濁液への浸漬によって最初の銀表面に堆積させた。これにより、表面上に粒子として０．４μｇ／ｃｍ２の量Ａｕ及び０．４μｇ／ｃｍ２の量のＰｄがもたらされた。この金属粒子の懸濁液は、還元剤を用いて金塩及びパラジウム塩を還元し、懸濁液を、金及びパラジウムを含む金属粒子が得られるように安定化剤で安定化することによりにより作製した。各粒子は金及びパラジウムの両方を含んでいた。
【０２０５】
いくつかの試料については、金塩及びパラジウム塩と共にネオジム塩を加えることにより、粒子の中にＮｄを加えた。従って、各粒子は、Ａｕ、Ｐｄ、及びＮｄを含んでいた。Ｎｄも含む粒子では、粒子中の量は、Ａｕ  ０．４μｇ／ｃｍ２、Ｐｄ  ０．４μｇ／ｃｍ２、及びＮｄ  ０．１２μｇ／ｃｍ２であった。
【０２０６】
この試料を、その後、脱塩水中でリンスし、乾燥した。
【０２０７】
上記試料を血液に接触させた。血液と接触して、凝固が開始する時間を測定した。ここでの基準値は９９０秒であり、良好な抗血栓特性のためには、上記時間は、この値にできるだけ近い必要がある。測定値は以下のとおりであった。
凝固時間（秒）
未処理のメッシュ                                      ４５０
Ａｇ／  Ａｕ／Ｐｄでコーティングしたメッシュ          ７５０
Ａｇ／  Ａｕ／Ｐｄ／Ｎｄでコーティングしたメッシュ    ９３０
【０２０８】
わかるとおり、少量のＮｄの添加により、血栓形成を防止する効果が向上する。
【０２０９】
実施例１３
縫合糸材料
縫合糸に関連する微生物バイオフィルムに起因する手術部位感染は一般的であり、縫合糸を使用するすべての手技の５％以下が何らかの種の感染につながっているという推定がある。
【０２１０】
縫合糸材料として、とりわけナイロン（登録商標）、ポリプロピレン、ポリエステル、絹、ポリグリコール酸、ポリジオキサノン等の様々な材料がある。異なる縫合糸材料の研究で、縫合糸材料によらずほぼ同じ比率の感染が示されている。
【０２１１】
当該コーティングが異なる材料に対して、微生物増殖を防止すること及び血液適合性を向上させることに役立つことができるかを検討するために、３種の異なる縫合糸材料を選んだ。試験材料として、ナイロン（登録商標）、ポリプロピレン及び編み絹糸の小片を選んだ。対照としてのコーティングしていない小片、金、銀及びパラジウムを含む標準的なコーティング、並びに少量のネオジムを添加した試料の間で比較を行った。
【０２１２】
異なる材料についてほぼ同じ量の金属を得ることができるために、上記試料は、様々な方法で前処理される必要があった。
【０２１３】
ナイロン（登録商標）縫合糸は、室温で５分間、５重量％水酸化ナトリウムの中で洗浄し、次いで５重量％塩酸を用いて中和した。
【０２１４】
ポリプロピレン縫合糸は、５０℃で１０分間、８重量％水酸化カリウムに浸漬した。
【０２１５】
編み絹糸は、イソプロパノールを用いて室温で２分間洗浄し、次いで室温で一晩乾燥した。
【０２１６】
前処理後、縫合糸片を、ネオジムを用いるコーティングプロセス及びネオジムを用いないコーティングプロセスで、それぞれ同じ方法で処理した。このコーティングプロセスは実施例７に記載したとおりである。
【０２１７】
すべての材料は、１．２〜１．５μｇ／ｃｍ２  Ａｇの範囲の銀付着を受けた。表面上の粒子の量は、０．３μｇ／ｃｍ２  Ｐｄ及び０．３μｇ／ｃｍ２  Ａｕに相当していた。ネオジムが存在する試料については、その量は０．０５μｇ／ｃｍ２  Ｎｄであった。
【０２１８】
血液適合性については、チャンドラーループ試験を使用し（図４参照）、細菌増殖の低減については、Ａｈｅａｒｎ試験を、Ａｈｅａｒｎ，Ｄ．、Ｇｒａｃｅ，Ｄ．、Ｊｅｎｎｉｎｇｓ，Ｍ．ら、Ｃｕｒｒ  Ｍｉｃｒｏｂｉｏｌ（２０００）  ４１：１２０に記載のとおりに使用した。
【０２１９】
【表７】
2021521978.tif 000008
【０２２０】
上記異なる材料についての結果は、細菌増殖の大きな低減及び血液凝固生成（ｔａｔ値）の低減という同じ傾向を示し、ネオジムの添加は改善点である。
【０２２１】
実施例１４
インプラント材料の防食
金属製の埋め込まれた装置で生じうる問題は、ニッケル、コバルト、チタン、クロム等の金属イオンの漏出である。この漏出は、インプラント表面と取り囲む身体環境の中の物質との間の化学反応に起因し、漏出は、炎症反応等の有害事象を引き起こす可能性がある。埋め込まれた装置の腐食に関連する異なる問題の多くの報告がある。たとえ問題が生じないとしても、一般的な予防措置としてこの漏出をできるだけ少なくすることが望ましい。わずか５〜２０原子分ほどまで薄いことが可能である薄い貴金属層（Ａｇ／Ｐｄ／Ａｕ）が、埋め込まれた金属合金からの金属イオンの漏出を低減することができるということは、特筆すべきことである。より厚い層であれば、当然、腐食を防止するであろうが、その場合には、この薄いコーティングの、細菌増殖を防止し、同時に組織に優しく作用するための意図された使用が失われるであろう。
【０２２２】
表３及び表４に示す実験データからわかるとおり、貴金属の組み合わせは、金属イオンの放出を防止するために必要である。Ａｇだけを使用する場合には、細菌を死滅させることができる銀イオンの放出があり、その場合には、銀イオンに由来する望ましくない医薬的効果、及び生体適合性の低下があるだろう。
【０２２３】
コーティングしていない基材、Ａｇ／Ｐｄ／Ａｕコーティングした基材及びＡｇのみコーティングした基材の比較。基材材料、ステンレス鋼等級３０４Ｌ（Ｎｉ  ９．２５重量％；Ｃｒ  １９重量％）。試験溶液  ３７℃の生理食塩水（０．９重量％  ＮａＣｌ）。Ａｇ／Ｐｄ／Ａｕ層は、μｇ／ｃｍ２として測定した場合、Ａｇ  １．５、Ｐｄ  ０．５、Ａｕ  ０．３の組成を有していた。銀のみを有する試料は１．７μｇ／ｃｍ２  Ａｇであった。実施例７に概要を記した方法に従って試料をコーティングした。
【０２２４】
【表８】
2021521978.tif 000009
【０２２５】
結論：細菌増殖を防止ために使用される金属Ａｇ／Ｐｄ／Ａｕの組み合わせは、薄層の厚さにもかかわらず、埋め込み型の金属合金からの金属イオンの漏出も非常に大きく低減する。この範囲のＡｇのみを使用することは、より高いＡｇの放出及び基材からのより高い金属イオンの放出を示す。従って、銀層の上の粒子が上記漏出を低減させると結論できる。
【０２２６】
コーティングしていない表面、Ａｇ／Ｐｄ／Ａｕでコーティングした表面及びＡｇでコーティングした表面の比較。基材材料  ＡＳＴＭ  Ｆ  ７５（２８．５重量％  Ｃｒ、６重量％  Ｍｏ、０．２５重量％  Ｎｉ、０．２重量％  Ｆｅ、より少ない量の種々の他の元素及び残部  Ｃｏ）。試験溶液０．０１Ｍ  ＨＣＩ（ｐＨ２．０）は、胃酸中のｐＨ値に対応する。
【０２２７】
試験は３７℃で行う。コーティングの組成は、Ａｇ  １．５μｇ／ｃｍ２、Ｐｄ  ０．４μｇ／ｃｍ２、及びＡｕ  ０．０４μｇ／ｃｍ２であった。銀のみの場合、値は１．６μｇ／ｃｍ２であった。実施例７に概要を記した方法に従って試料をコーティングした。
【０２２８】
【表９】
2021521978.tif 000010
【０２２９】
結論：貴金属Ａｇ／Ｐｄ／Ａｕの薄層は、基材からの金属イオンの放出のほとんどを防止する。銀のみを使用する場合、放出はより大きく、加えて、より多くのＡｇが溶解し銀イオンとして放出される。
【０２３０】
実施例１５
異なる金属医療装置応用例に対するＢａｃｔｉｇｕａｒｄコーティング
【０２３１】
これまでの実施例と類似して、まず、装置材料を、第一スズイオンを含有する浴の中で処理し、リンスした後に、銀イオンを含有する浴に浸漬した。材料に応じて、浴中の濃度及び時間を変えた。リンス後、最後の工程はパラジウム及び金を含有する溶液に浸漬することであり、比較目的で、いくつかの試料を、パラジウム及び金に加えてネオジムイオンを含有する浴の中でも処理した。
【０２３２】
血栓形成への傾向の評価を、チャンドラーループモデルを使用することにより評価し、血液提供者は、この試験のために使用されることが多い５人の小さいグループに由来していたため、それゆえ結果は、比較可能と考えることができる。すべてのコーティングした試料を、Ａｈｅａｒｎ試験を使用して細菌増殖防止についても試験した。すべてのコーティングした試料は９０％低減を超えていた。
【０２３３】
チタンインプラント材料
外傷インプラントのための一般的な材料であるＴｉ６Ａｌ４Ｖ（ＡＳＴＭ  ＴｉＧｒ５）の長さ３ｃｍの小片を上記プロセスにおいて処理し、その後、測定により１．３μｇ／ｃｍ２の銀量が示された。Ｐｄの量は０．７μｇ／ｃｍ２であり、Ａｕの量は０．０５μｇ／ｃｍ２であった。Ｎｄを含有する試料では、０．０１μｇ／ｃｍ２だけ加えた。
【０２３４】
血液凝固（血栓形成）を評価するために、チャンドラーループモデルを使用し、血液凝固の傾向を、ＴＡＴ値を測定することにより、及び目視検査により判定した。
【０２３５】
コーティングしていないＴｉ６ＡＩ４Ｖ  ＴＡＴ  ４０８９ｎｇ／ｍＬ
Ｐｄ／Ａｕ／Ａｇでコーティングした  ＴＡＴ  ２６８ｎｇ／ｍＬ
Ｐｄ／Ａｕ／Ａｇ／Ｎｄでコーティングした  ＴＡＴ  １９６ｎｇ／ｍＬ
【０２３６】
上でわかるとおり、ＴＡＴ値の非常に大きい低下があり、目視検査において、凝固はコーティングしていない試料において見ることができるだけである。
【０２３７】
ステンレス鋼３１６Ｌ（医療用等級）
この材料は、ガイドワイヤ、インプラント及び手術器具で使用されることが多い。
【０２３８】
長さ３０ｍｍの棒を使用し上記のとおりに処理した。表面に堆積した銀の量は０．９μｇ／ｃｍ２であり、Ｐｄの量は０．５μｇ／ｃｍ２であり、Ａｕの量は０．１μｇ／ｃｍ２であった。Ｎｄを含有する試料では、その量は０．０３μｇ／ｃｍ２であった。
【０２３９】
チャンドラーループからの結果は、下記で見ることができる。
コーティングしていない３１６Ｌ  ＴＡＴ  ４９４３ｎｇ／ｍＬ
Ｐｄ／Ａｕ／Ａｇでコーティングした３１６Ｌ  ＴＡＴ  ２２１ｎｇ／ｍＬ
Ｐｄ／Ａｕ／Ａｇ／Ｎｄでコーティングした３１６Ｌ  ＴＡＴ  １３７ｎｇ／ｍＬ
【０２４０】
ＴＡＴ値が示すように、血栓形成の大きな低減があり、ネオジムの少量添加があると、さらなる低減が見られる。目視検査によると、凝固は対照試料において見られるだけである。
【図１】
2021521978.tif 000011
【図２（１）】
2021521978.tif 000012
【図２（２）】
2021521978.tif 000013
【図３ａ】
2021521978.tif 000014
【図３ｂ】
2021521978.tif 000015
【図３ｃ】
2021521978.tif 000016
【図４】
2021521978.tif 000017
【図５】
2021521978.tif 000018
【図６】
2021521978.tif 000019
【図７】
2021521978.tif 000020
【国際調査報告】
2021521978.tif 000021
2021521978.tif 000022